(57)【要約】  本発明は、被覆容器デバイスおよびその製造方法を提供する。本発明による被覆容器デバイスは、（１）金属基板と、（２）金属基板に付随する１つまたは複数のコーティング層とを含み、１つまたは複数のコーティング層は、１つまたは複数の水性分散体を金属基板の少なくとも１つの表面に塗布することにより得られ、１つまたは複数の水性分散体は、（ａ）１つまたは複数の基材ポリマーと、（ｂ）１つまたは複数の安定剤と、（ｃ）場合により１つまたは複数の中和剤と、（ｄ）水とを含む。【特許請求の範囲】
【請求項１】
金属基板と、
前記金属基板に付随する１つまたは複数のコーティング層と
を含む被覆容器デバイスであって、
前記１つまたは複数のコーティング層は、１つまたは複数の水性分散体を前記金属基板の少なくとも１つの表面に塗布することにより得られ、
前記１つまたは複数の水性分散体は、
１つまたは複数の基材ポリマーと、
１つまたは複数の安定剤と、
水と
を含む被覆容器デバイス。
【請求項２】
被覆容器デバイスを製造するための方法であって、
金属基板を選択する工程と、
１つまたは複数の基材ポリマーと、
１つまたは複数の安定剤と、
水と
を含む１つまたは複数の水性分散体を選択する工程と、
前記１つまたは複数の水性分散体を前記金属基板の少なくとも１つの表面に塗布する工程と、
前記１つまたは複数の水性分散体から水の少なくとも一部を除去する工程と、
それによって前記金属基板に付随する１つまたは複数のコーティング層を形成する工程と、
前記被覆金属基板を被覆容器デバイスに形成する工程と
を含む方法。
【請求項３】
被覆容器デバイスを製造するための方法であって、
金属基板を選択する工程と、
前記金属を容器デバイスに形成する工程と、
１つまたは複数の基材ポリマーと、
１つまたは複数の安定剤と、
水と
を含む１つまたは複数の水性分散体を選択する工程と、
前記１つまたは複数の水性分散体を前記容器デバイスの少なくとも１つの表面に塗布する工程と、
前記１つまたは複数の水性分散体から水の少なくとも一部を除去する工程と、
それによって前記容器デバイスの少なくとも１つの表面に付随する１つまたは複数のコーティング層を形成する工程と、
それによって前記被覆容器デバイスを形成する工程と
を含む方法。
【請求項４】
前記基材ポリマーが、１つまたは複数のポリオレフィンを含む、請求項１から３のいずれか１項に記載の被覆容器デバイスまたは方法。
【請求項５】
前記金属基板が、予め被覆された金属基板である、請求項１から３のいずれか１項に記載の被覆容器デバイスまたは方法。
【請求項６】
金属基板と、
前記金属基板に付随する１つまたは複数のコーティング層と
を含む被覆クロージャデバイスであって、
前記１つまたは複数のコーティング層が、１つまたは複数の水性分散体を前記金属基板の少なくとも１つの表面に塗布することにより得られ、
前記１つまたは複数の水性分散体は、
１つまたは複数の基材ポリマーと、
１つまたは複数の安定剤と、
水と
を含む被覆クロージャデバイス。
【請求項７】
被覆クロージャデバイスを製造するための方法であって、
金属基板を選択する工程と、
１つまたは複数の基材ポリマーと、
１つまたは複数の安定剤と、
水と
を含む１つまたは複数の水性分散体を選択する工程と、
前記１つまたは複数の水性分散体を前記金属基板の少なくとも１つの表面に塗布する工程と、
前記１つまたは複数の水性分散体から水の少なくとも一部を除去する工程と、
それによって前記金属基板に付随する１つまたは複数のコーティング層を形成する工程と、
前記被覆金属基板を被覆クロージャデバイスに形成する工程と
を含む方法。
【請求項８】
被覆クロージャデバイスを製造するための方法であって、
金属基板を選択する工程と、
前記金属をクロージャデバイスに形成する工程と、
１つまたは複数の基材ポリマーと、
１つまたは複数の安定剤と、
水と
を含む１つまたは複数の水性分散体を選択する工程と、
前記１つまたは複数の水性分散体を前記クロージャデバイスの少なくとも１つの表面に塗布する工程と、
前記１つまたは複数の水性分散体から水の少なくとも一部を除去する工程と、
それによって前記クロージャデバイスの少なくとも１つの表面に付随する１つまたは複数のコーティング層を形成する工程と、
それによって前記被覆クロージャデバイスを形成する工程と
を含む方法。
【請求項９】
前記金属基板が、予め被覆された金属基板である、請求項６から８のいずれか１項に記載の被覆クロージャデバイスまたは方法。
【請求項１０】
前記基材ポリマーが、１つまたは複数のポリオレフィンを含む、請求項６から８のいずれか１項に記載の被覆クロージャデバイスまたは方法。
【請求項１１】
前記水性分散体が、１つまたは複数の溶媒をさらに含む、請求項１から１０のいずれか１項に記載のデバイスまたは方法。
【発明の詳細な説明】
【技術分野】
【０００１】
関連出願の相互参照
本出願は、その教示が以下に全面的に再現されているが如く参照により本明細書に組み込まれている「被覆容器デバイス、その製造方法（A COATED CONTAINER DEVICE, METHOD OF MAKING THE SAME）」という名称の２００９年７月２４日に出願された米国仮特許出願第６１／２２８，３８３号の優先権を主張する非仮出願である。
【０００２】
本発明は、被覆容器デバイスおよびその製造方法に関する。
【背景技術】
【０００３】
腐食を阻止または抑制するための金属に対する様々な処理溶液および前処理溶液の塗布は、定着している。これは、金属の食品および飲料缶ならびに非食品金属容器の分野に特に当てはまる。塗料を当該容器の内側に塗布して、内容物が容器の金属に接触することを防止する。金属と食品または飲料ならびに非食品物質との接触は、金属容器の腐食をもたらし、次いでそれが当該金属容器の食品もしくは飲料または非食品内容物を汚染し得る。腐食は、食品および飲料製品が強酸性であり、かつ／またはダイオウ系製品または等張性ドリンクのように高塩含有量を有している場合に特に厄介である。また、染髪料などの非食品物質の強アルカリ性内容物は、アルミニウムなどの金属と反応し得る。例えば食品および飲料缶の内側に塗布された塗料は、食品の充填ラインと缶蓋との間の部分である缶のヘッドスペースにおける腐食の防止にも役立つ。塗料を金属容器の外側に塗布して、外部環境に対する保護を提供するか、あるいは充填剤および／または顔料を含む装飾層を提供することができる。腐食保護に加えて、食品および飲料缶のための塗料は、無毒性かつ不活性でなければならず、内面に塗布された場合に、缶内の食品もしくは飲料の味もしくは外観、例えば色に悪影響を与えるか、または缶の内容物の汚染に寄与すべきでない。「発泡」、「被り」および／または「膨れ」に対する抵抗性も所望される。特定の塗料が、缶の端部を作製する元になるコイル状金属素材などのコイル状金属素材、「缶端素材」および弁帽、例えばエアロゾル缶の上端への塗布に特に適用可能である。缶端素材上での使用のために設計された塗料は、端部が切断され、コイル状金属素材から打ち抜かれる前に塗布されるため、典型的には柔軟性および／または伸縮性でもある。例えば、缶端素材は、典型的には両面に塗布される。その後、被覆金属素材に打抜き、ビーディングまたは曲げ加工を施すことができる。それに「引き上げ式」開口のために切れ目を入れることもでき、次いで、引き上げ式リングに、個別に作製されたピンを取り付ける。次いで、端部をエッジ圧延法によって缶本体に取り付ける。したがって、缶端素材に塗布された塗料は、典型的には、上記の他の望ましい特徴のいくつかまたは全てに加えて、長時間の加工処理に耐えることができるようにある程度の靱性および柔軟性を有する。エポキシ系およびポリ塩化ビニル系、例えば有機ゾル型などの様々な塗料が、これまで、腐食を防止するための金属缶の内側の被覆に使用されてきた。
【発明の概要】
【発明が解決しようとする課題】
【０００４】
しかし、腐食性媒体中での分解に対する抵抗性ならびに適切な程度の柔軟性を有するなどの向上した特性を提供する食品および飲料缶ライナーならびに非食品容器ライナーの必要性が存在する。
【課題を解決するための手段】
【０００５】
本発明は、被覆容器デバイスおよびその製造方法を提供する。
【０００６】
一実施形態において、本発明は、（１）金属基板と、（２）金属基板に付随する１つまたは複数のコーティング層とを含む被覆容器デバイスであって、１つまたは複数のコーティング層が、１つまたは複数の水性分散体を金属基板の少なくとも１つの表面に塗布することにより得られ、１つまたは複数の水性分散体が、（ａ）１つまたは複数の基材ポリマーと、（ｂ）１つまたは複数の安定剤と、（ｃ）場合により１つまたは複数の中和剤と、（ｄ）水とを含む被覆容器デバイスを提供する。
【０００７】
代替的な実施形態において、本発明は、被覆容器デバイスを製造するための方法であって、（１）金属基板を選択する工程と、（２）（ａ）１つまたは複数の基材ポリマーと、（ｂ）１つまたは複数の安定剤と、（ｃ）場合により１つまたは複数の中和剤と、（ｄ）水とを含む１つまたは複数の水性分散体を選択する工程と、（３）１つまたは複数の水性分散体を前記金属基板の少なくとも１つの表面に塗布する工程と、（４）１つまたは複数の水性分散体から水の少なくとも一部を除去する工程と、（５）それによって金属基板の少なくとも１つの表面に付随する１つまたは複数のコーティング層を形成する工程と、（６）被覆金属基板を被覆容器デバイスに形成する工程とを含む方法をさらに提供する。
【０００８】
別の代替的な実施形態において、本発明は、被覆容器デバイスを製造するための方法であって、（１）金属基板を選択する工程と、（２）金属を容器デバイスに形成する工程と、（３）（ａ）１つまたは複数の基材ポリマーと、（ｂ）１つまたは複数の安定剤と、（ｃ）場合により１つまたは複数の中和剤と、（ｄ）水とを含む１つまたは複数の水性分散体を選択する工程と、（４）１つまたは複数の水性分散体を容器デバイスの少なくとも１つの表面に塗布する工程と、（５）１つまたは複数の水性分散体から水の少なくとも一部を除去する工程と、（６）それによって容器デバイスの少なくとも１つの表面に付随する１つまたは複数のコーティング層を形成する工程と、（７）それによって被覆容器デバイスを形成する工程とを含む方法をさらに提供する。
【０００９】
代替的な実施形態において、本発明は、金属基板が予め被覆された金属基板であることを除いて、先述の実施形態のいずれかによる被覆容器デバイス、被覆容器デバイスの製造方法を提供する。
【００１０】
代替的な実施形態において、本発明は、１つまたは複数の基材ポリマーが１つまたは複数のポリオレフィンを含むことを除いて、先述の実施形態のいずれかによる被覆容器デバイス、被覆容器デバイスの製造方法を提供する。
【００１１】
代替的な実施形態において、本発明は、１つまたは複数の基材ポリマーが、エチレン系ポリマーおよびプロピレン系ポリマーからなる群から選択される１つまたは複数のポリオレフィンを含むことを除いて、先述の実施形態のいずれかによる被覆容器デバイス、被覆容器デバイスの製造方法を提供する。
【００１２】
代替的な実施形態において、本発明は、１つまたは複数の基材ポリマーが、６０℃を超える結晶融点を有する１つまたは複数のポリオレフィンを含むことを除いて、先述の実施形態のいずれかによる被覆容器デバイス、被覆容器デバイスの製造方法を提供する。
【００１３】
代替的な実施形態において、本発明は、１つまたは複数の基材ポリマーが、９０℃を超える結晶融点を有する１つまたは複数のポリオレフィンを含むことを除いて、先述の実施形態のいずれかによる被覆容器デバイス、被覆容器デバイスの製造方法を提供する。
【００１４】
代替的な実施形態において、本発明は、１つまたは複数の基材ポリマーが、１００℃を超える結晶融点を有する１つまたは複数のポリオレフィンを含むことを除いて、先述の実施形態のいずれかによる被覆容器デバイス、被覆容器デバイスの製造方法を提供する。
【００１５】
代替的な実施形態において、本発明は、１つまたは複数の基材ポリマーが、１２０℃を超える結晶融点を有する１つまたは複数のポリオレフィンを含むことを除いて、先述の実施形態のいずれかによる被覆容器デバイス、被覆容器デバイスの製造方法を提供する。
【００１６】
代替的な実施形態において、本発明は、１つまたは複数の基材ポリマーが、１３０℃を超える結晶融点を有する１つまたは複数のポリオレフィンを含むことを除いて、先述の実施形態のいずれかによる被覆容器デバイス、被覆容器デバイスの製造方法を提供する。
【発明を実施するための形態】
【００１７】
本発明は、被覆容器デバイスおよびその製造方法を提供する。
【００１８】
本発明による被覆容器デバイスは、（１）金属基板と、（２）金属基板に付随する１つまたは複数のコーティング層とを含み、１つまたは複数のコーティング層は、１つまたは複数の水性分散体を金属基板の少なくとも１つの表面に塗布することにより得られ、１つまたは複数の水性分散体は、（ａ）１つまたは複数の基材ポリマーと、（ｂ）１つまたは複数の安定剤と、（ｃ）場合により１つまたは複数の中和剤と、（ｄ）水とを含む。
【００１９】
金属基板は、アルミニウムおよびアルミニウム合金、電解質ブリキ低温圧延低炭素軟鋼（「ＥＴＰ」）、電解質クロム／酸化クロム被覆低温圧延低炭素軟鋼（ＥＣＣＳ）ならびに任意の他の前処理鋼を含むが、それらに限定されない１つまたは複数の金属を含む。前処理は、リン酸、リン酸ジルコニウムおよびリン酸クロム、ならびに一次的腐食保護および接着力の向上などの理由によるシランによる処理を含むことができるが、それらに限定されない。金属基板は、シート、ストリップまたはコイルを含むことができる。金属基板は、１つまたは複数の層を含むことができ、各層は、０．０１μｍから２ｍｍ、例えば０．０１μｍから１．５ｍｍ、または代替的に０．０１μｍから１ｍｍ、または代替的に０．０１μｍから０．５ｍｍ、または代替的に０．０１μｍから０．２ｍｍ、または代替的に０．０１μｍから０．１ｍｍ、または代替的に０．０１μｍから１００μｍ、または代替的に０．０１μｍから５０μｍ、または代替的に１μｍから５０μｍ、または代替的に１μｍから１５μｍの範囲の厚さを有することができる。基板を１つまたは複数のプレコーティング組成物で予め被覆することができる。当該プレコーティング組成物としては、場合によりさらに１つまたは複数の樹脂結合剤、１つまたは複数の樹脂架橋剤、１つまたは複数の溶媒、１つまたは複数の添加剤および１つまたは複数の顔料を挙げることができるが、それらに限定されない。例示的な樹脂結合剤としては、エポキシ、ポリエステル、有機ゾル／ビニルを含むポリ塩化ビニル、フェノール、アルキド、オレオ樹脂およびアクリル樹脂等が挙げられるが、それらに限定されない。例示的な架橋剤としては、フェノール−ホルムアルデヒド樹脂、尿素−ホルムアルデヒド、メラミンホルムアルデヒド、ベンゾグアナミンホルムアルデヒドを含むが、それらに限定されないアミノ−ホルムアルデヒド樹脂、無水物樹脂、ブロックイソシアネート樹脂、およびエポキシ樹脂、エポキシ基含有ポリエステルを含むが、それらに限定されないエポキシ基含有樹脂、アクリル樹脂またはビニル樹脂が挙げられるが、それらに限定されない。例示的な溶媒および希釈剤としては、グリコールエーテル、アルコール、芳香族化合物、例えば芳香族炭化水素、ホワイトスピリット、分枝状ケトンおよびエステルが挙げられるが、それらに限定されない。例示的な添加剤としては、触媒、潤滑剤、湿潤剤、消泡剤、流動剤、離型剤、スリップ剤、ブロッキング防止剤、硫黄汚染を遮蔽する添加剤、顔料湿潤／分散剤、沈降防止剤、ＵＶ安定剤、接着促進剤が挙げられるが、それらに限定されない。顔料としては、二酸化チタン、酸化亜鉛、酸化アルミニウム、亜鉛およびアルミニウムが挙げられるが、それらに限定されない。基板を１つまたは複数のプレコーティング積層体組成物で予め被覆することもできる。当該組成物は、例えば、ポリエチレン、ポリプロピレンまたはポリエステル組成物を含むことができ、フィルム積層法または溶融押出コーティング法によりフィルムとして金属表面に塗布され得る。
【００２０】
１つまたは複数のコーティング層は、１つまたは複数の水性分散体を金属基板の少なくとも１つの表面に塗布することにより得られる。１つまたは複数の水性分散体は、制御圧力および温度条件下での水および場合により１つまたは複数の中和剤の存在下での１つまたは複数の基材ポリマーの溶融ブレンド生成物を含む。
【００２１】
基材ポリマー
水性分散体は、水性分散体の固形分の全重量に基づいて１から９９重量パーセントの１つまたは複数の基材ポリマーを含む。１から９９重量パーセントの全ての個々の値および部分範囲が本明細書に含まれ、本明細書に開示される。例えば、重量パーセントは、下限の１、５、８、１０、１５、２０、２５重量パーセントから上限の４０、５０、６０、７０、８０、９０、９５または９９重量パーセントであり得る。例えば、水性分散体は、水性分散体の固形分の全重量に基づいて１５から９９、または１５から９０、または１５から８０、または１５から７５、または３０から７０、３５から６５重量パーセントの１つまたは複数の基材ポリマーを含むことができる。水性分散体は、少なくとも１つまたは複数の基材ポリマーを含む。
【００２２】
基材ポリマーを、例えば、熱可塑性材料および熱硬化性材料からなる群から選択することもできる。１つまたは複数の基材ポリマーは、１つまたは複数のオレフィン系ポリマー、１つまたは複数のアクリル系ポリマー、１つまたは複数のポリエステル系ポリマー、１つまたは複数のエポキシ系ポリマー、１つまたは複数の熱可塑性ポリウレタンポリマー、１つまたは複数のスチレン系ポリマー、１つまたは複数のビニル系コポリマー、１つまたは複数のポリアミドまたはそれらの組合せを含むことができる。
【００２３】
一実施形態において、１つまたは複数の基材ポリマーは、１つまたは複数のポリオレフィンを含む。１つまたは複数のポリオレフィンを含む１つまたは複数の基材ポリマーは、１つまたは複数の非ポリオレフィン熱可塑性材料および／または１つまたは複数の熱硬化性材料をさらに含むことができる。当該さらなる非ポリオレフィン系ポリマーとしては、１つまたは複数のアクリル系ポリマー、１つまたは複数のポリエステル系ポリマー、１つまたは複数のエポキシ系ポリマー、１つまたは複数の熱可塑性ポリウレタンポリマー、１つまたは複数のスチレン系ポリマー、１つまたは複数のビニル系ポリマー、１つまたは複数のポリアミドまたはそれらの組合せが挙げられるが、それらに限定されない。
【００２４】
ポリオレフィンの例としては、典型的には、ポリエチレン、ポリプロピレン、ポリ−１−ブテン、ポリ−３−メチル−１−ブテン、ポリ−３−メチル−１−ペンテン、ポリ−４−メチル−１−ペンテン、エチレン−プロピレンコポリマー、エチレン−１−ブテンコポリマーおよびプロピレン−１−ブテンコポリマーによって代表されるエチレン、プロピレン、１−ブテン、３−メチル−１−ブテン、４−メチル−１−ペンテン、３−メチル−１−ペンテン、１−ヘプテン、１−ヘキセン、１−オクテン、１−デセンおよび１−ドデセンなどの１つまたは複数のアルファ−オレフィンの（エラストマーを含む）ホモポリマーおよびコポリマー；典型的には、エチレン−ブタジエンコポリマーおよびエチレン−エチリデンノルボルネンコポリマーによって代表されるアルファ−オレフィンと共役または非共役ジエンとの（エラストマーを含む）コポリマー；典型的には、エチレン−プロピレン−ブタジエンコポリマー、エチレン−プロピレン−ジシクロペンタジエンコポリマー、エチレン−プロピレン−１，５−ヘキサジエンコポリマーおよびエチレン−プロピレン−エチリデンノルボルネンコポリマーによって代表される２つ以上のアルファ−オレフィンと共役または非共役ジエンとのコポリマーなどの（エラストマーを含む）ポリオレフィン；エチレン−酢酸ビニルコポリマー、エチレン−ビニルアルコールコポリマー、エチレン−塩化ビニルコポリマーなどのエチレン−ビニル化合物コポリマー、エチレンアクリル酸またはエチレン−（メタ）アクリル酸コポリマーおよびエチレン−（メタ）アクリレートコポリマーが挙げられるが、それらに限定されない。
【００２５】
一部の実施形態において、ポリオレフィン系ポリマーの１種または複数種は、ポリマーがヒドロキシル、アミン、アルデヒド、エポキシド、エトキシレート、カルボン酸、エステルまたは無水基で変性されたポリプロピレンまたはポリエチレンホモポリマーまたはコポリマーなどの官能化ポリオレフィンであってもよい。ポリプロピレンまたはポリエチレンホモポリマーまたはコポリマーなどのこれらの官能化ポリオレフィンは、例えば、Ｂａｋｅｒ  Ｈｕｇｈｅｓ，Ｉｎｃ．の子会社であるＢａｋｅｒ  Ｐｅｔｒｏｌｉｔｅから入手可能である。
【００２６】
例示的なポリオレフィンとしては、典型的には、ポリエチレン、ポリプロピレン、ポリ−１−ブテン、ポリ−３−メチル−１−ブテン、ポリ−３−メチル−１−ペンテン、ポリ−４−メチル−１−ペンテン、エチレン−プロピレンコポリマー、エチレン−１−ブテンコポリマーおよびプロピレン−１−ブテンコポリマーによって代表されるエチレン、プロピレン、１−ブテン、３−メチル−１−ブテン、４−メチル−１−ペンテン、３−メチル−１−ペンテン、１−ヘプテン、１−ヘキセン、１−オクテン、１−デセンおよび１−ドデセンなどの１つまたは複数のアルファ−オレフィンの１つまたは複数の熱可塑性ポリオレフィンホモポリマーまたはコポリマーが挙げられるが、それらに限定されない。当該例示的なポリオレフィンは、８００グラム／モルを超える分子量、例えば５０００グラム／モルを超える分子量、または代替的に５００００グラム／モルを超える分子量を有することができる。
【００２７】
一実施形態において、１つまたは複数のポリオレフィンは、６０℃を超える結晶融点、例えば９５℃を超える結晶融点、または代替的に１００℃を超える結晶融点、または代替的に１２０℃を超える結晶融点、または代替的に１３０℃を超える結晶融点を有する。
【００２８】
一実施形態において、１つまたは複数の基材ポリマーの少なくとも１つは、コモノマーまたはグラフトモノマーとして極性基を有する熱可塑性極性ポリオレフィンポリマーを含む。例示的な極性ポリオレフィンとしては、無水マレイン酸グラフトポリエチレンホモポリマーまたはコポリマー、無水マレイン酸グラフトポリプロピレンホモポリマーまたはコポリマー、エチレン−アクリル酸（ＥＡＡ）およびエチレン−メタクリル酸コポリマー、例えば、Ｔｈｅ  Ｄｏｗ  Ｃｈｅｍｉｃａｌ  Ｃｏｍｐａｎｙから市販されている商品名ＰＲＩＭＡＣＯＲ（商標）、Ｅ．Ｉ．ＤｕＰｏｎｔ  ｄｅ  Ｎｅｍｏｕｒｓから市販されている商品名ＮＵＣＲＥＬ（商標）およびＥｘｘｏｎＭｏｂｉｌ  Ｃｈｅｍｉｃａｌ  Ｃｏｍｐａｎｙから市販されている商品名ＥＳＣＯＲ（商標）で入手可能なもの、ならびにそれぞれが当該極性ポリオレフィンを記載する範囲で参照により本明細書に組み込まれている米国特許第４，５９９，３９２号、同第４，９８８，７８１号および同第５，９３８，４３７号に記載されているものが挙げられるが、それらに限定されない。他の例示的な極性ポリオレフィンとしては、エチレン酢酸エチル（ＥＥＡ）コポリマー、エチレンメタクリル酸メチル（ＥＭＭＡ）およびエチレンアクリル酸ブチル（ＥＢＡ）が挙げられるが、それらに限定されない。
【００２９】
一実施形態において、極性ポリオレフィンポリマーは、分散処理において１つまたは複数の中和剤、例えば、アルカリ金属水酸化物、アンモニアまたは有機アミンなどの塩基で中和することができるエチレン−アクリル酸（ＥＡＡ）またはエチレン−メタクリル酸コポリマーである。
【００３０】
熱可塑性材料は、非ポリオレフィン熱可塑性材料を含むことができる。当該非ポリオレフィン熱可塑性材料としては、ポリスチレン、（エラストマーを含む）スチレンコポリマー、ＡＢＳ、アクリロニトリル−スチレンコポリマー、α−メチルスチレン−スチレンコポリマー、スチレンビニルアルコール、メタクリル酸スチレン、スチレンアクリル酸ブチル、スチレンメタクリル酸ブチルおよびスチレンブタジエンなどのアクリル酸スチレンならびに架橋スチレンポリマーなどのポリマー；ならびにスチレン−ブタジエンコポリマーおよびその水和物ならびにスチレン−イソプレン−スチレントリブロックコポリマーなどの（エラストマーを含む）スチレンブロックコポリマー；ポリ塩化ビニル、ポリ塩化ビニリデン、塩化ビニル−塩化ビニリデンコポリマー、塩化ビニルと酢酸ビニル、ビニルアルコール、無水マレイン酸、アクリル酸ヒドロキシアルキルおよびメタクリル酸グリシジル等とのコポリマー、ポリアクリル酸メチルならびにポリメタクリル酸メチルなどのポリビニル化合物；ナイロン６、ナイロン６，６およびナイロン１２などのポリアミド；ポリエチレンテレフタレートおよびポリブチレンテレフタレート等の熱可塑性ポリエステル；ポリヒドロキシエーテル、ポリヒドロキシアミノエーテルおよびポリヒドロキシエステル等のエポキシ樹脂、例えば、ビスフェノール−Ａのジグリシジルエーテルとビスフェノール−Ａとの反応生成物等のポリヒドロキシエーテル、例えばビスフェノール−Ａのジグリシジルエーテルとエタノールアミンとの反応生成物としてのポリヒドロキシアミノエーテル、およびビスフェノール−Ａのジグリシジルエーテルとイソフタル酸またはテレフタル酸との反応生成物等のポリヒドロキシエステル；ポリカーボネートおよびポリフェニレンオキシド等；ポリ−ジシクロペンタジエンポリマーおよび関連ポリマー（コポリマー、ターポリマー）を含むガラス質炭化水素系樹脂；酢酸ビニル、プロピオン酸ビニル、バーサティック酸ビニルおよび酪酸ビニル等の飽和酸とモノオレフィンアルコールとのエステル；アクリル酸メチル、アクリル酸エチル、アクリル酸ｎ−ブチル、アクリル酸イソブチル、アクリル酸２−エチルヘキシル、メタクリル酸グリシジル、アクリル酸ドデシル、アクリル酸ｎ−オクチル、アクリル酸フェニル、メタクリル酸メチル、メタクリル酸エチルおよびメタクリル酸ブチル等を含む不飽和モノカルボン酸のエステルなどのビニルエステル；アクリロニトリル、メタクリロニトリル、アクリルアミド、それらの混合物；開環メタセシスおよび交差メタセシス重合によって生成される樹脂等が挙げられる。これらの樹脂を単独または２つ以上の組合せで使用することができる。
【００３１】
基材ポリマーとしての例示的な（メタ）アクリレートとしては、アクリル酸メチル、アクリル酸エチル、アクリル酸ブチル、アクリル酸ヘキシル、アクリル酸２−エチルヘキシル、アクリル酸オクチルおよびアクリル酸イソオクチル、アクリル酸ｎ−デシル、アクリル酸イソデシル、アクリル酸ｔｅｒｔ−ブチル、メタクリル酸メチル、メタクリル酸ブチル、メタクリル酸ヘキシル、メタクリル酸イソブチル、メタクリル酸イソプロピルならびにアクリル酸２−ヒドロキシエチル、メタクリル酸２−ヒドロキシエチル、アクリル酸２−ヒドロキシプロピル、メタクリル酸２−ヒドロキシプロピル、メタクリル酸グリシジルおよびアクリルアミドが挙げられるが、それらに限定されない。好適な（メタ）アクリレートとしては、アクリル酸メチル、アクリル酸エチル、アクリル酸ブチル、アクリル酸２−エチルヘキシル、アクリル酸オクチル、アクリル酸イソオクチル、メタクリル酸メチルおよびメタクリル酸ブチル、メタクリル酸２−ヒドロキシエチル、メタクリル酸２−ヒドロキシプロピル、アクリルアミドが挙げられるが、それらに限定されない。モノマーから重合することができる他の好適な（メタ）アクリレートとしては、アクリル酸およびメタクリル酸エステルモノマー：アクリル酸メチル、アクリル酸エチル、アクリル酸ｎ−ブチル、アクリル酸ｔ−ブチル、アクリル酸２−エチルヘキシル、アクリル酸デシル、アクリル酸イソブチル、メタクリル酸メチル、メタクリル酸エチル、メタクリル酸ｎ−プロピル、メタクリル酸イソプロピル、メタクリル酸ｎ−ブチル、メタクリル酸イソブチル、メタクリル酸ｓｅｃ−ブチル、メタクリル酸シクロヘキシル、メタクリル酸イソデシル、メタクリル酸イソボルニル、メタクリル酸ｔ−ブチルアミノエチル、メタクリル酸ステアリル、メタクリル酸グリシジル、メタクリルジシクロペンテニル、メタクリル酸フェニルを含む低級アクリル酸およびメタクリル酸アルキルが挙げられる。
【００３２】
選択された実施形態において、基材ポリマーは、例えば、エチレン−アルファオレフィンコポリマー、プロピレン−アルファオレフィンコポリマーおよびオレフィンブロックコポリマーからなる群から選択される１つまたは複数のポリオレフィンを含むことができる。特に、いくつかの実施形態において、基材ポリマーは、１つまたは複数の非極性ポリオレフィンを含むことができる。
【００３３】
一部の具体的な実施形態において、ポリプロピレン、ポリエチレン、それらのコポリマーおよびそれらのブレンド、ならびにエチレン−プロピレン−ジエンターポリマーなどのポリオレフィンを使用することができる。いくつかの実施形態において、例示的なオレフィンポリマーとしては、例えば米国特許第３，６４５，９９２号に記載されている均一ポリマー；例えば米国特許第４，０７６，６９８号に記載されている高密度ポリエチレン（ＨＤＰＥ）；不均一分岐直鎖状低密度ポリエチレン（ＬＬＤＰＥ）；不均一分岐直鎖状超低密度ポリエチレン（ＵＬＤＰＥ）；均一分岐直鎖状エチレン／アルファ−オレフィンコポリマー；例えば、その開示内容が参照により本明細書に組み込まれている米国特許第５，２７２，２３６号および同第５，２７８，２７２号に開示されている方法によって製造することができる均一に分岐した実質的に直鎖状のエチレン／アルファ−オレフィンポリマー；ならびに低密度ポリエチレン（ＬＤＰＥ）またはエチレン酢酸ビニルポリマー（ＥＶＡ）などの高圧遊離ラジカル重合エチレンポリマーおよびコポリマーが挙げられる。
【００３４】
他の特定の実施形態において、基材ポリマーは、例えば、エチレン酢酸ビニル（ＥＶＡ）系ポリマーであってもよい。他の実施形態において、基材ポリマーは、例えば、エチレン−アクリル酸メチル（ＥＭＡ）系ポリマーであってもよい。他の特定の実施形態において、エチレン−アルファオレフィンコポリマーは、例えば、エチレン−ブテン、エチレン−ヘキセンまたはエチレン−オクテンコポリマーまたはインターポリマーであってもよい。他の特定の実施形態において、プロピレン−アルファオレフィンコポリマーは、例えば、プロピレン−エチレンまたはプロピレン−エチレン−ブテンコポリマーまたはインターポリマーであってもよい。
【００３５】
１つの特定の実施形態において、基材ポリマーは、実質的にアイソタクチックプロピレン配列を有することを特徴とするプロピレン／アルファ−オレフィンコポリマーであってもよい。「実質的にアイソタクチックプロピレン配列」は、配列が、１３Ｃ  ＮＭＲで測定された約０．８５を超えるアイソタクチックトリアド（ｍｍ）、代替的に約０．９０を超えるアイソタクチックトリアド（ｍｍ）、別の代替において約０．９２を超えるアイソタクチックトリアド（ｍｍ）、別の代替において約０．９３を超えるアイソタクチックトリアド（ｍｍ）を有することを意味する。アイソタクチックトリアドは、当該技術分野で周知であり、例えば、１３Ｃ  ＮＭＲスペクトルによって測定されるコポリマー分子鎖におけるトリアド単位に関してアイソタクチック配列に言及する米国特許第５，５０４，１７２号および国際公開第００／０１７４５号に記載されている。
【００３６】
プロピレン／アルファ−オレフィンコポリマーは、少なくとも１重量パーセント（少なくとも２ジュール／グラムの融解熱）から３０重量パーセント（５０ジュール／グラム未満の融解熱）の範囲の結晶度を有することができる。１重量パーセント（少なくとも２ジュール／グラムの融解熱）から３０重量パーセント（５０ジュール／グラム未満の融解熱）までの全ての個々の値および部分範囲が本明細書に含まれ、本明細書に開示される。例えば、結晶度は、下限の１重量パーセント（少なくとも２ジュール／グラムの融解熱）、２．５パーセント（少なくとも４ジュール／グラムの融解熱）、３パーセント（少なくとも５ジュール／グラムの融解熱）から上限の３０重量パーセント（５０ジュール／グラム未満の融解熱）、２４重量パーセント（４０ジュール／グラム未満の融解熱）、１５重量パーセント（２４．８ジュール／グラム未満の融解熱）または７重量パーセント（１１ジュール／グラム未満の融解熱）までであり得る。例えば、プロピレン／アルファ−オレフィンコポリマーは、少なくとも１重量パーセント（少なくとも２ジュール／グラムの融解熱）から２４重量パーセント（４０ジュール／グラム未満の融解熱）の範囲の結晶度を有することができ、または代替的に、プロピレン／アルファ−オレフィンコポリマーは、少なくとも１重量パーセント（少なくとも２ジュール／グラムの融解熱）から１５重量パーセント（２４．８ジュール／グラム未満の融解熱）の範囲の結晶度を有することができ、または代替的に、プロピレン／アルファ−オレフィンコポリマーは、少なくとも１重量パーセント（少なくとも２ジュール／グラムの融解熱）から７重量パーセント（１１ジュール／グラム未満の融解熱）の範囲の結晶度を有することができ、または代替的に、プロピレン／アルファ−オレフィンコポリマーは、少なくとも１重量パーセント（少なくとも２ジュール／グラムの融解熱）から５重量パーセント（８．３ジュール／グラム未満の融解熱）の範囲の結晶度を有することができる。結晶度は、示差走査熱分析（ＤＳＣ）法により測定される。プロピレン／アルファ−オレフィンコポリマーは、プロピレンから誘導される単位および１つまたは複数のアルファ−オレフィンコモノマーから誘導されるポリマー単位を含む。プロピレン／アルファ−オレフィンコポリマーを製造するために利用される例示的なコモノマーとしては、Ｃ２およびＣ４からＣ１０アルファ−オレフィン、例えばＣ２、Ｃ４、Ｃ６およびＣ８アルファ−オレフィンである。プロピレン／アルファ−オレフィンコポリマーは、１つまたは複数のアルファ−オレフィンコモノマーから誘導された１から４０重量パーセントの単位を含む。１から４０重量パーセントの全ての個々の値および部分範囲が本明細書に含まれ、本明細書に開示される。例えば、１つまたは複数のアルファ−オレフィンコモノマーから誘導される単位の重量パーセントは、下限の１、３、４、５、７または９重量パーセントから上限の４０、３５、３０、２７、２０、１５、１２または９重量パーセントまでであり得る。例えば、プロピレン／アルファ−オレフィンコポリマーは、１つまたは複数のアルファ−オレフィンコモノマーから誘導された１から３５重量パーセントの単位を含み、または代替的に、プロピレン／アルファ−オレフィンコポリマーは、１つまたは複数のアルファ−オレフィンコモノマーから誘導された１から３０重量パーセントの単位を含み、または代替的に、プロピレン／アルファ−オレフィンコポリマーは、１つまたは複数のアルファ−オレフィンコモノマーから誘導された３から２７重量パーセントの単位を含み、または代替的に、プロピレン／アルファ−オレフィンコポリマーは、１つまたは複数のアルファ−オレフィンコモノマーから誘導された３から２０重量パーセントの単位を含み、または代替的に、プロピレン／アルファ−オレフィンコポリマーは、１つまたは複数のアルファ−オレフィンコモノマーから誘導された３から１５重量パーセントの単位を含む。
【００３７】
プロピレン／アルファ−オレフィンコポリマーは、重量平均分子量÷数平均分子量（Ｍｗ／Ｍｎ）で定義される分子量分布（ＭＷＤ）が３．５以下、代替的に３．０以下、または別の代替において１．８から３．０である。当該プロピレン／アルファ−オレフィンコポリマーは、さらに、参照により本明細書に組み込まれている米国特許第６，９６０，６３５号および同第６，５２５，１５７号に詳細に記載されている。当該プロピレン／アルファ−オレフィンコポリマーは、商品名ＶＥＲＳＩＦＹ（商標）でＴｈｅ  Ｄｏｗ  Ｃｈｅｍｉｃａｌ  Ｃｏｍｐａｎｙから市販されており、または商品名ＶＩＳＴＡＭＡＸＸ（商標）でＥｘｘｏｎＭｏｂｉｌ  Ｃｈｅｍｉｃａｌ  Ｃｏｍｐａｎｙから市販されている。
【００３８】
一実施形態において、プロピレン／アルファ−オレフィンコポリマーは、さらに、（Ａ）プロピレンから誘導された６０から１００未満、好ましくは８０から９９以上、好ましくは８５から９９重量パーセントの単位と、（Ｂ）エチレンおよび／またはＣ４〜１０α−オレフィンの少なくとも一方から誘導された０超から４０、好ましくは１から２０、より好ましくは４から１６、さらにより好ましくは４から１５重量パーセントの単位とを含むことを特徴とし、１０００個の全炭素当たり平均で少なくとも０．００１、好ましくは平均で少なくとも０．００５、より好ましくは平均で少なくとも０．０１の長鎖分枝を含み、長鎖分枝という用語は、本明細書に使用されているように、短鎖分枝より長い少なくとも１つの炭素の鎖長を指し、短鎖分枝は、本明細書に使用されているように、コモノマーにおける炭素の数より２つ炭素小さい鎖長を指す。例えば、プロピレン／１−オクテンインターポリマーは、少なくとも７炭素長の長鎖分枝を有する主鎖を有するが、これらの主鎖は、わずかに６炭素長の短鎖分枝をも有する。長鎖分枝の最大数は、典型的に１０００個の全炭素当たり３つの長鎖分枝を超えない。当該プロピレン／アルファ−オレフィンコポリマーは、さらに、それぞれが参照により本明細書に組み込まれている米国仮特許出願第６０／９８８，９９９号および国際特許出願第ＰＣＴ／ＵＳ０８／０８２５９９号に詳細に記載されている。
【００３９】
他の選択された実施形態において、オレフィンブロックコポリマー、例えばエチレンマルチブロックコポリマー、例えば、当該オレフィンブロックコポリマーを記載する範囲で参照により本明細書に組み込まれている国際公開第２００５／０９０４２７号および米国特許出願公開第ＵＳ２００６／０１９９９３０号に記載されているものを基材ポリマーとして使用することができる。当該オレフィンブロックコポリマーは、
（ａ）約１．７から約３．５のＭｗ／Ｍｎ、摂氏度の単位の少なくとも１つの融点Ｔｍおよびグラム／立方センチメートルの単位の密度ｄを有し、Ｔｍおよびｄの数値が
Ｔｍ＞−２００２．９＋４５３８．５（ｄ）−２４２２．２（ｄ）２
の関係に対応し；あるいは
（ｂ）約１．７から約３．５のＭｗ／Ｍｎを有し、Ｊ／ｇの単位の融解熱ΔＨおよび最大ＤＳＣピークと最大ＣＲＹＳＴＡＦピークとの温度差で定義される摂氏度の単位のデルタ量ΔＴによって特徴づけられ、ΔＴおよびΔＨの数値が、
０より大きく１３０Ｊ／ｇまでのΔＨについてはΔＴ＞−０．１２９９（ΔＨ）＋６２．８１、
１３０Ｊ／ｇを超えるΔＨについてはΔＴ≧４８℃
の関係を有し、ＣＲＹＳＴＡＦピークが、累積ポリマーの少なくとも５％を使用して決定され、ポリマーの５％よりも少ないものが同定可能なＣＲＹＳＴＡＦピークを有する場合は、ＣＲＹＳＴＡＦ温度が３０℃であり；あるいは
（ｃ）エチレン／α−オレフィンインターポリマーの圧縮成形フィルムを用いて測定される３００パーセント歪みおよび１サイクルにおけるパーセントの単位の弾性回復率Ｒｅによって特徴づけられ、グラム／立方センチメートルの単位の密度ｄを有し、Ｒｅおよびｄの数値が、エチレン／α−オレフィンインターポリマーが架橋相を実質的に有さない場合に、
Ｒｅ＞１４８１−１６２９（ｄ）
の関係を満たし；あるいは
（ｄ）同じ温度間で溶出する同等のランダムエチレンインターポリマーフラクションより少なくとも５パーセント大きいモルコモノマー含有量を有することを特徴とする、ＴＲＥＦを使用して分別された場合に４０℃と１３０℃の間で溶出する分子フラクションを有し、前記同等のランダムエチレンインターポリマーが、同じコモノマー（複数可）を有し、エチレン／α−オレフィンインターポリマーに対して１０パーセント以内のメルトインデックス、密度および（全ポリマーに基づく）モルコモノマー含有量を有し；あるいは
（ｅ）２５℃の貯蔵弾性率Ｇ’（２５℃）および１００℃の貯蔵弾性率Ｇ’（１００℃）を有し、Ｇ’（２５℃）とＧ’（１００℃）との比が約１：１から約９：１であるエチレン／α−オレフィンインターポリマーであってもよい。
【００４０】
当該オレフィンブロックコポリマー、例えばエチレン／α−オレフィンインターポリマーは、
（ａ）少なくとも０．５および約１までのブロックインデックスならびに約１．３を超える分子量分布Ｍｗ／Ｍｎを有することを特徴とする、ＴＲＥＦを使用して分別された場合に４０℃と１３０℃の間で溶出する分子フラクションを有し、あるいは
（ｂ）０より大きく約１．０までの平均ブロックインデックスおよび約１．３を超える分子量分布Ｍｗ／Ｍｎを有することもできる。
【００４１】
一部の実施形態において、基材ポリマーは、例えば、コモノマーまたはグラフトモノマーとして極性基を有する極性ポリマーを含むことができる。例示的な実施形態において、基材ポリマーは、例えば、コモノマーまたはグラフトモノマーとして極性基を有する１つまたは複数の極性ポリオレフィンを含むことができる。例示的な極性ポリオレフィンとしては、Ｔｈｅ  Ｄｏｗ  Ｃｈｅｍｉｃａｌ  Ｃｏｍｐａｎｙから市販されている商品名ＰＲＩＭＡＣＯＲ（商標）、Ｅ．Ｉ．ＤｕＰｏｎｔ  ｄｅ  Ｎｅｍｏｕｒｓから市販されている商品名ＮＵＣＲＥＬ（商標）およびＥｘｘｏｎＭｏｂｉｌ  Ｃｈｅｍｉｃａｌ  Ｃｏｍｐａｎｙから市販されている商品名ＥＳＣＯＲ（商標）で入手可能なもの、ならびにそれぞれその全体が参照により本明細書に組み込まれている米国特許第４，５９９，３９２号、同第４，９８８，７８１号および同第５，９３８，４３７号に記載されているものなどのエチレン−アクリル酸（ＥＡＡ）およびエチレン−メタクリル酸コポリマーが挙げられるが、それらに限定されない。他の例示的な基材ポリマーとしては、エチレン酢酸エチル（ＥＥＡ）コポリマー、エチレンメタクリル酸メチル（ＥＭＭＡ）およびエチレンアクリル酸ブチル（ＥＢＡ）が挙げられるが、それらに限定されない。
【００４２】
他のエチレン−カルボン酸コポリマーを使用することもできる。１つまたは複数の基材ポリマーを１つまたは複数の極性ポリマーにおける官能性酸基の化学的変性によって誘導して、ヒドロキシルエステル基またはアミド等を形成することも可能である。多くの他の有用なポリマーも使用できることを当業者なら認識するであろう。別の基材ポリマーは、エチレンビニルアルコールおよびエチレン酢酸ビニル等のコポリマーを含み得る。
【００４３】
一実施形態において、基材ポリマーは、例えば、エチレン−アクリル酸（ＥＡＡ）コポリマー、エチレン−メタクリル酸コポリマーおよびそれらの組合せからなる群から選択される極性ポリオレフィンを含むことができ、安定剤は、例えば、エチレン−アクリル酸（ＥＡＡ）コポリマー、エチレン−メタクリル酸コポリマーおよびそれらの組合せからなる群から選択される極性ポリオレフィンを含むことができる。ただし、基材ポリマーは、例えば、ＡＳＴＭＤ−９７４に従って測定された酸価が安定剤より小さくてもよい。
【００４４】
一部の実施形態において、基材ポリマーは、例えば、ポリエステル樹脂を含むことができる。ポリエステル樹脂は、少なくとも１つのエステル結合を含むポリマーを含むことができる熱可塑性または熱硬化性樹脂を指す。それらは、ヒドロキシル官能性またはカルボキシル官能性であり得る。例えば、ポリカルボン酸またはその無水物に対してモル過剰の脂肪族ジオールまたはグリコールを使用して従来のエステル化プロセスによりポリエステルを製造することができる。トリオールまたはポリオールを使用して分枝状ポリエステルを提供することができる。ポリエステルを製造するために採用することができるグリコール、トリオールおよびポリオールの実例としては、エチレングリコール、ジエチレングリコール、トリエチレングリコールおよびより高次のポリエチレングリコール、プロピレングリコール、ジプロピレングリコール、トリプロピレングリコールおよびより高次のポリプロピレングリコール、１，３−プロパンジオール、１，４−ブタンジオールおよび他のブタンジオール、１，５−ペンタンジオールおよび他のペンタンジオール、ヘキサンジオール、デカンジオールおよびドデカンジオール、グリセロール、トリメチロールプロパン、トリメチロールエタン、ネオペンチルグリコール、ペンタエリスリトール、シクロヘキサンジメタノール、約５００以下のｍｗを有するポリエチレンまたはポリプロピレングリコール、イソプロピリデンビス（ｐ−フェニレン−オキシプロパノール−２）およびそれらの混合物が挙げられるが、それらに限定されない。いくつかの実施形態において、脂肪族グリコールは、２から約８個の炭素原子を含むことができる。
【００４５】
ポリエステルを製造するために使用することができるポリカルボン酸または無水物の実例としては、マレイン酸、無水マレイン酸、マロン酸、フマル酸、コハク酸、無水コハク酸、グルタル酸、アジピン酸、２−メチル１，６−ヘキサン酸、ピメリン酸、スベリン酸、ドデカン二酸、フタル酸、無水フタル酸、５−ｔｅｒｔブチルイソフタル酸、無水テトラヒドロフタル酸、ヘキサヒドロフタル酸、無水ヘキサヒドロフタル酸、無水エンドメチレンテトラヒドロフタル酸、アゼライン酸、セバシン酸、無水テトラクロロフタル酸、クロレンド酸、イソフタル酸、無水トリメリット酸、テレフタル酸、ナフタレンジカルボン酸、シクロヘキサン−ジカルボン酸およびそれらの混合物が挙げられるが、それらに限定されない。いくつかの実施形態において、アルカン二酸は、４から１２個の炭素原子を含むことができる。ジメチルエステルまたはポリカルボン酸の無水物などのポリカルボン酸のエステル化可能誘導体を使用して、ポリエステルを製造できることも理解される。
【００４６】
本発明の他の実施形態は、Ｔｈｅ  Ｄｏｗ  Ｃｈｅｍｉｃａｌ  Ｃｏｍｐａｎｙ（ミシガン州Ｍｉｄｌａｎｄ）から入手可能なＵＮＯＸＯＬ（商標）（シスおよびトランス１，３−および１，４−シクロヘキサンジメタノールの混合物）などの脂肪族ジオールを含有するポリエステル樹脂を使用する。
【００４７】
一部の実施形態において、基材ポリマーは、例えば、エポキシ樹脂を含む熱硬化性材料を含む。エポキシ樹脂は、分子毎に１つまたは複数の近接エポキシ基、すなわち分子毎に少なくとも１つの１，２−エポキシ基を有する組成物を指す。概して、当該化合物は、少なくとも１つの１，２−エポキシ基を有する飽和または不飽和脂肪族、脂環式、芳香族または複素環式化合物である。望まれる場合は、当該化合物をハロゲン原子、ヒドロキシ基、エーテル基および低級アルキル等の１つまたは複数の非干渉性置換基で置換することができる。所望のエポキシ樹脂を製造する際に、１つまたは複数のエポキシ含有物質を併用することができる。
【００４８】
例示的なエポキシは、１９６７年にＭｃＧｒａｗ−Ｈｉｌｌ（ニューヨーク州）によって出版されたＨ．Ｅ．ＬｅｅおよびＫ．Ｎｅｖｉｌｌｅによるエポキシ樹脂のハンドブック（Handbook of Epoxy Resins）および参照により本明細書に組み込まれている米国特許第４，０６６，６２８号に記載されている。
【００４９】
本発明を実施する際に使用することができる特に有用な化合物は、以下の式を有するエポキシ樹脂である。
【００５０】
【化１】
2013500210.tif 000002
［式中、
ｎは０以上の平均値を有する］。
【００５１】
本発明に有用なエポキシ樹脂としては、例えば、多価フェノールおよび多価アルコールのグリシジルポリエーテルを挙げることができる。本発明の実例として、本発明に使用することができる既知のエポキシ樹脂の例は、例えば、レソルシノール、カテコール、ヒドロキノン、ビフェノール、ビスフェノールＡ、ビスフェノールＡＰ（１，１−ビス（４−ヒドロキシフェニル）−１−フェニルエタン）、ビスフェノールＦ、ビスフェノールＫ、ビスフェノールＳ、テトラブロモビスフェノールＡ、フェノール−ホルムアルデヒドノボラック樹脂、アルキル置換フェノールホルムアルデヒド樹脂、フェノール−ヒドロキシベンズアルデヒド樹脂、クレゾール−ヒドロキシベンズアルデヒド樹脂、ジシクロペンタジエン−フェノール樹脂、ジシクロペンタジエン置換フェノール樹脂、テトラメチルビフェノール、テトラメチル−テトラブロモビフェノール、テトラメチルトリブロモビフェノール、テトラクロロビスフェノールＡおよびそれらの任意の組合せのジグリシジルエーテルを含む。
【００５２】
本発明に特に有用なジエポキシドの例としては、（一般にビスフェノールＡと称する）２，２−ビス（４−ヒドロキシフェニル）プロパンのジグリシジルエーテルおよび（一般にテトラブロモビスフェノールＡと称する）２，２−ビス（３，５−ジブロモ−４−ヒドロキシフェニル）プロパンのジグリシジルエーテルが挙げられる。本発明を実施する際に任意の２つ以上のポリエポキシドの混合物を使用することもできる。
【００５３】
他の例示的なジエポキシドとしては、いずれも参照により本明細書に組み込まれている米国特許第５，２４６，７５１号、同第５，１１５，０７５号、同第５，０８９，５８８号、同第４，４８０，０８２号および同第４，４３８，２５４号に記載されているものなどの二価フェノールのジグリシジルエーテルまたは米国特許第５，１７１，８２０号に記載されているものなどのジカルボン酸のジグリシジルエステルが挙げられる。他の例示的なジエポキシドとしては、例えば（Ｔｈｅ  Ｄｏｗ  Ｃｈｅｍｉｃａｌ  Ｃｏｍｐａｎｙ（ミシガン州Ｍｉｄｌａｎｄ）の製品のＤ．Ｅ．Ｒ．（登録商標）３００および６００シリーズエポキシ樹脂として商業的に既知である）αω−ジグリシジルオキシイソプロピリデン−ビスフェノール系エポキシ樹脂が挙げられる。
【００５４】
本発明を実施する際に採用することができるエポキシ樹脂としては、また、二価フェノールのジグリシジルエーテルと二価フェノールとの反応または二価フェノールとエピクロロヒドリンとの反応によって製造されるエポキシ樹脂（「タフィー（ｔａｆｆｙ）樹脂」としても既知である）が挙げられる。
【００５５】
例示的なエポキシ樹脂としては、例えば、ビスフェノールＡのジグリシジルエーテル；４，４’−スルホニルジフェノール；４，４−オキシジフェノール；４，４’−ジヒドロキシベンゾフェノン；レソルシノール；ヒドロキノン；カテコール；９，９’−ビス（４−ヒドロキシフェニル）フルオレン；４，４’−ジヒドロキシビフェニルまたは４，４’−ジヒドロキシ−α−メチルスチルベンおよびジカルボン酸のジグリシジルエステルが挙げられる。
【００５６】
他の有用なエポキシ化合物としては、ポリプロピレングリコールジグリシジルエーテル、ジプロピレングリコールジグリシジルエーテル、１，４ブタンジオールジグリシジルエーテル、ネオペンチルグリコールジグリシジルエーテル、１，６ヘキサンジオールジグリシジルエーテル、シクロヘキサンジメタノールジグリシジルエーテル、トリメチロールプロパントリグリシジルエーテルまたはグリセロールトリグリシジルエーテル等などの脂肪族エポキシドが挙げられる。
【００５７】
他の有用なエポキシド化合物としては、脂環式エポキシドが挙げられる。脂環式エポキシドは、例えば以下の一般式で例示されるように炭素環における２つの近接原子に結合したエポキシ酸素を有する飽和炭素環からなる。
【００５８】
【化２】
2013500210.tif 000003
［式中、
Ｒは、（限定することなくＣｌ、ＢｒおよびＳなどの）１つまたは複数のヘテロ原子または（限定することなくＳｉ、ＰおよびＢなどの）炭素と安定した結合を形成する原子または原子群を場合により含み、ｎは１以上である炭化水素基である］。
【００５９】
脂環式エポキシドは、モノエポキシド、ジエポキシド、ポリエポキシドまたはそれらの混合物であってもよい。例えば、参照により本明細書に組み込まれている米国特許第３，６８６，３５９号に記載されている脂環式エポキシドのいずれかを本発明に使用することができる。実例として、本明細書に使用することができる脂環式エポキシドは、例えば、（３，４−エポキシシクロヘキシル−メチル）−３，４−エポキシ−シクロヘキサンカルボキシレート、ビス−（３，４−エポキシシクロヘキシル）アジペート、ビニルシクロヘキセンモノオキシドおよびそれらの混合物を含む。
【００６０】
一部の実施形態において、基材ポリマーは、例えば、前記エポキシ樹脂の１つと、アジピン酸、２−メチル−１，６−ヘキサン酸、ピメル酸、スベリン酸、ドデカン二酸、フタル酸、５−ｔｅｒｔブチルイソフタル酸、ヘキサヒドロフタル酸、アゼライン酸、セバシン酸、イソフタル酸、テレフタル酸、ナフタレンジカルボン酸、シクロヘキサンージカルボン酸およびそれらの混合物などの（ただし、それらに限定されない）二酸とを共反応させることによって生成された変性エポキシ樹脂を含む熱硬化性材料を含むことができる。
【００６１】
一部の実施形態において、基材ポリマーは、例えば、変性エポキシ樹脂を含む熱硬化性材料を含むことができる。変性を、エポキシ樹脂の末端エポキシ基と、カルボン酸基、フェノールヒドロキシル、アルキルもしくはグリコールヒドロキシル、チオールまたはアミン基等の求核性基含有物質との反応によって開始することができる。それは、前記エポキシ基とリン酸、塩化水素または臭化水素等の酸との反応生成物であってもよい。それは、前記エポキシ基と水またはビスフェノール−Ａなどのフェノール化合物との反応生成物であってもよい。それは、前記エポキシ基と酸官能性ポリエステル樹脂との反応生成物であってもよい。
【００６２】
一部の実施形態において、基材ポリマーは、例えば、熱可塑性または熱硬化性ポリウレタンポリマーを含むことができる。当該ポリウレタンポリマーは、広く知られており、さらに、それが熱可塑性ポリウレタンポリマーを記載する範囲で参照により本明細書に組み込まれている例えば国際公開第２００８／０５７８７８号に記載されている。
【００６３】
上記リストは、例示的な基材ポリマーの非包含的なリストであることを当業者なら認識するであろう。本発明の範囲は、請求項によってのみ限定されることが理解されるであろう。
【００６４】
一部の実施形態において、基材ポリマーは熱可塑性ポリアミドで構成される。当該ポリアミドポリマーは、広く知られており、例えば、ナイロン６６、ナイロン６、ナイロン６１０およびナイロン１１およびナイロン１２等である。
【００６５】
安定剤
水性分散体は、安定な分散体の形成を促進するための少なくとも１つまたは複数の安定剤をさらに含むことができる。安定剤は、好ましくは、外部安定剤であってもよい。本発明の分散体は、分散体の固形分の全重量に基づいて１から５０重量パーセントの１つまたは複数の安定剤を含む。１から４５重量パーセントの全ての個々の値および部分範囲が本明細書に含まれ、本明細書に開示される。例えば、重量パーセントは、下限の１、３、５、１０重量パーセントから上限の１５、２５、３５、４５または５０重量パーセントまでであり得る。例えば、分散体は、分散体の固形分の全重量に基づいて、１から２５、または代替的に１から３５、または代替的に１から４０、または代替的に１から４５重量パーセントの１つまたは複数の安定剤を含むことができる。選択された実施形態において、安定剤は、界面活性剤、ポリマーまたはそれらの混合物であってもよい。一部の実施形態において、安定剤は、コモノマーまたはグラフトモノマーとして極性基を有する極性ポリマーであり得る。例示的な実施形態において、安定剤は、コモノマーまたはグラフトモノマーとして極性基を有する１つまたは複数の極性ポリオレフィンを含む。例示的なポリマー安定剤としては、Ｔｈｅ  Ｄｏｗ  Ｃｈｅｍｉｃａｌ  Ｃｏｍｐａｎｙから市販されている商品名ＰＲＩＭＡＣＯＲ（商標）、Ｅ．Ｉ．ＤｕＰｏｎｔ  ｄｅ  Ｎｅｍｏｕｒｓから市販されている商品名ＮＵＣＲＥＬ（商標）およびＥｘｘｏｎＭｏｂｉｌ  Ｃｈｅｍｉｃａｌ  Ｃｏｍｐａｎｙから市販されている商品名ＥＳＣＯＲ（商標）で入手可能なもの、ならびにそれぞれその全体が参照により本明細書に組み込まれている米国特許第４，５９９，３９２号、同第４，９８８，７８１号および同第５，９３８，４３７号に記載されているものなどのエチレン−アクリル酸（ＥＡＡ）およびエチレン−メタクリル酸コポリマーが挙げられるが、それらに限定されない。他の例示的なポリマー安定剤としては、エチレンアクリル酸エチル（ＥＡＡ）コポリマー、エチレンメタクリル酸メチル（ＥＭＭＡ）およびエチレンアクリル酸ブチル（ＥＢＡ）が挙げられるが、それらに限定されない。他のエチレン−カルボン酸コポリマーも使用できる。多くの他の有用なポリマーも使用できることを当業者なら認識するであろう。
【００６６】
一部の実施形態において、安定剤は、ポリマーがヒドロキシル、アミン、アルデヒド、エポキシド、エトキシレート、カルボン酸、エステルまたは無水物基で変性されたポリプロピレンまたはポリエチレンホモポリマーまたはコポリマーなどの官能化ポリオレフィンであってもよい。ポリプロピレンまたはポリエチレンホモポリマーおよびコポリマーなどの官能化ポリオレフィンは、例えば、Ｃｌａｒｉａｎｔ  Ｃｏｒｐｏｒａｔｉｏｎから商品名ＬＩＣＯＣＥＮＥ４３５１およびＬＩＣＯＳＥＮＥ６４５２で入手可能であり、Ｂａｋｅｒ  Ｈｕｇｈｅｓ，Ｉｎｃ．の子会社であるＢａｋｅｒ  Ｐｅｔｒｏｌｉｔｅから入手可能である。
【００６７】
使用できる他の安定剤としては、１２から６０個の炭素原子を有する長鎖脂肪酸、脂肪酸塩または脂肪酸アルキルエステルが挙げられるが、それらに限定されない。他の実施形態において、長鎖脂肪酸または脂肪酸塩は、１２から４０個の炭素原子を有することができる。
【００６８】
本発明を実施する際に有用であり得るさらなる安定剤としては、陽イオン界面活性剤、陰イオン界面活性剤または非イオン界面活性剤が挙げられるが、それらに限定されない。陰イオン界面活性剤の例としては、スルホン酸塩、カルボン酸塩およびリン酸塩が挙げられるが、それらに限定されない。陽イオン界面活性剤の例としては、四級アミンが挙げられるが、それらに限定されない。非イオン界面活性剤の例としては、エチレンオキシドおよびシリコーン界面活性剤を含むブロックコポリマーが挙げられるが、それらに限定されない。本発明を実施する際に有用な安定剤は、外部界面活性剤または内部界面活性剤であり得る。外部界面活性剤は、分散体製造時に基材ポリマーに化学的に反応しない界面活性剤である。本明細書に有用な外部界面活性剤としては、ドデシルベンゼンスルホン酸の塩およびラウリルスルホン酸塩が挙げられるが、それらに限定されない。内部界面活性剤は、分散体製造時に基材ポリマーに化学的に反応する界面活性剤である。本明細書に有用な内部界面活性剤の例は、２，２−ジメチロールプロピオン酸およびその塩を含む。本発明を実施する際に有用であり得るさらなる界面活性剤としては、陽イオン界面活性剤、陰イオン界面活性剤、非イオン界面活性剤またはそれらの組合せが挙げられる。それぞれＲＴＤ  Ｈａｌｌｓｔａｒから入手可能なＯＰ−１００（ステアリン酸ナトリウム）、ＯＰＫ−１０００（ステアリン酸カリウム）およびＯＰＫ−１８１（オレイン酸カリウム）；Ｂａｋｅｒ  Ｐｅｔｒｏｌｉｔｅから入手可能なＵＮＩＣＩＤ３５０；それぞれＣｏｇｎｉｓから入手可能なＤＩＳＰＯＮＩＬ  ＦＥＳ７７−ＩＳおよびＤＩＳＰＯＮＩＬ  ＴＡ−４３０；それぞれＲｈｏｄｉａから入手可能なＲＨＯＤＡＰＥＸ  ＣＯ−４３６、ＳＯＰＲＯＰＨＯＲ  ４Ｄ３８４、３Ｄ−３３および７９６／Ｐ、ＲＨＯＤＡＣＡＬ  ＢＸ−７８およびＬＤＳ−２２、ＲＨＯＤＡＦＡＣ  ＲＥ−６１０およびＲＭ−７１０およびＳＵＰＲＡＧＩＬ  ＭＮＳ／９０；ならびにそれぞれＴｈｅ  Ｄｏｗ  Ｃｈｅｍｉｃａｌ  Ｃｏｍｐａｎｙ（ミシガン州Ｍｉｄｌａｎｄ）から入手可能なＴＲＩＴＯＮ  ＱＳ−１５、ＴＲＩＴＯＮ  Ｗ−３０、ＤＯＷＦＡＸ  ２Ａ１、ＤＯＷＦＡＸ  ３Ｂ２、ＤＯＷＦＡＸ  ８３９０、ＤＯＷＦＡＸ  Ｃ６Ｌ、ＴＲＩＴＯＮ  Ｘ−２００、ＴＲＩＴＯＮ  ＸＮ−４５Ｓ、ＴＲＩＴＯＮ  Ｈ−５５、ＴＲＩＴＯＮ  ＧＲ−５Ｍ、ＴＲＩＴＯＮ  ＢＧ−１０およびＴＲＩＴＯＮ  ＣＧ−１１０を含む様々な市販の界面活性剤を本明細書に開示されている実施形態に使用することができる。
【００６９】
使用することが可能であるさらなる安定剤は、アクリル酸および／またはメタクリル酸ならびにそれらの（Ｃ１〜Ｃ３０）エステルまたはアミド；アクリルアミド／メタクリルアミドおよびそれらのＮ置換誘導体；アクリロニトリル；スチレンおよび置換スチレン誘導体などのエチレン不飽和モノマーからなる溶液または懸濁ポリマーである。
【００７０】
例示的なポリマー安定剤としては、（ｉ）５から９５重量％の１つまたは複数の親水性モノマーと（ｉｉ）５から９５重量％の１つまたは複数の共重合性エチレン不飽和疎水性モノマーとの反応生成物を含むコポリマーである両親媒性コポリマー組成物が挙げられるが、それらに限定されない。これらの材料は、特に中和されると水溶性または乳化性であり、コロイド安定剤として作用することができる。例示的な安定剤としては、例えば、ブチルアクリル酸塩およびラウリルメタクリル酸塩が挙げられるが、それらに限定されない。
【００７１】
両親媒性コポリマー組成物の製造に好適な代表的な非イオン水溶性モノマーとしては、アクリルアミド、メタクリルアミド、Ｎ，Ｎ−ジメチルアクリルアミド、Ｎ，Ｎ−ジエチルアクリルアミド、Ｎ−イソプロピルアクリルアミド、Ｎ−ビニルホルムアミド、Ｎ−ビニルメチルアセトアミド、Ｎ−ビニルピロリドン、メタクリル酸ヒドロキシエチル、アクリル酸ヒドロキシエチル、アクリル酸ヒドロキシプロピル、メタクリル酸ヒドロキシプロピル、ｔ−ブチルアクリルアミド、Ｎメチロールアクリルアミド、メチル（メタ）アクリル酸塩、アクリル酸ブチルおよびエチルアクリル酸塩などのアルキル（メタ）アクリル酸塩、エチレン、スチレン、ジビニルベンゼン、ジ−イソブチルエチレン、酢酸ビニルおよびＮ−ビニルピロリドンなどのビニルモノマーおよび（メタ）アクリル酸アリルなどのアリルモノマーが挙げられるが、それらに限定されない。
【００７２】
両親媒性コポリマー組成物の製造に好適な代表的な陽イオン水溶性モノマーとしては、アクリルアミド、メタクリルアミド、Ｎ，Ｎ−ジメチルアクリルアミド、Ｎ，Ｎ−ジエチルアクリルアミド、Ｎ−イソプロピルアクリルアミド、Ｎ−ビニルホルムアミド、Ｎ−ビニルメチルアセトアミド、Ｎ−ビニルピロリドン、ｔ−ブチルアクリルアミド、Ｎ−メチロールアクリルアミド、エチル（メタ）アクリル酸トリブチルアンモニウムＴＢＡＥＭＡ、ＤＭＡＥＭＡ、ＤＭＡＰＭＡＭ、塩化ジアリルジメチルアンモニウム（ＤＡＤＭＡＣ）、塩化メチルアクリルアミドプロピルトリメチルアンモニウム（ＭＡＰＴＡＣ）、塩化アクリルアミドプロピルトリメチルアンモニウム（ＡＰＴＡＣ）、Ｎ−ビニルピロリドン、ビニルイミダゾール、ポリクオタニウム−１１およびポリクオタニウム−４などのアミン官能性モノマーの四級アンモニウム塩が挙げられるが、それらに限定されない。
【００７３】
両親媒性コポリマー組成物の製造に好適な「陰イオン」または「酸含有モノマー」としては、カルボン酸基、リン酸基、ホスフィン酸基、スルフィン酸基およびスルホン酸基を含むエチレン不飽和モノマーが挙げられるが、それらに限定されない。好適な例としては、（メタ）アクリル酸、マレイン酸、コハク酸、イタコン酸、ビニルリン酸およびビニルスルホン酸が挙げられる。
【００７４】
代替的な実施形態において、１つまたは複数の安定剤は、アクリル樹脂またはアクリルモノマーと反応してポリエステルアクリレート、ポリアミドアクリレートエポキシ樹脂アクリレートを形成することができるポリエステル、エポキシ樹脂、ポリアミド樹脂などの樹脂に基づいていてもよい。
【００７５】
安定剤を製造するための好適なポリエステル樹脂を、多塩基酸分子毎に少なくとも２つのカルボキシル基を含む多塩基酸（例えば、少なくとも二塩基のポリカルボン酸）と、多価アルコール中に少なくとも２つのヒドロキシル基を含む多価アルコール（例えば少なくとも二価アルコール）とを、溶媒を存在させるか、または存在させずに高温にて従来のエステル化触媒の存在下で反応させることによる当業者に周知の従来の手順に従って得ることができる。代替的に、ポリカルボン酸のアルキルエステルを高温の従来のエステル化触媒の存在下で反応させることができる。１つまたは複数の重合性二重結合を、重合性二重結合を含む多塩基酸および／または重合性二重結合を含む多価アルコールを採用することによってポリエステルに含めることができる。
【００７６】
安定化剤としてのポリエステルアクリレートを、ポリエステルの存在下での共重合性エチレン不飽和モノマーの現場重合により形成することができる。例としては、エチレン不飽和単または多官能性酸、エチレン不飽和単または多官能性酸エステル、アミド、ニトリル、ならびにビニルモノマー、およびポリエステルを含むか、または反応流体が存在しないビニルエステルが挙げられる。溶媒中のポリエステルアクリレートを当業者に既知の好適な方法により乾燥させることができる。
【００７７】
安定剤を製造するための好適なエポキシ樹脂を、ポリエポキシドと好適な多求核試薬とを反応させることによる当業者に周知の従来の手順に従って得ることができる。好適なエポキシドとしては、グリシジルエーテルおよび他のエポキシ基含有分子が挙げられるが、それらに限定されない。好適な多求核試薬としては、多価フェノールおよびポリフェノール、ポリチオール、脂肪族ポリアルコールまたは多塩基酸もしくはポリアミンが挙げられるが、それらに限定されない。例示的な好適なエポキシドとしては、例えば、溶媒を存在させるか、または存在させずに高温にて従来の触媒の存在下で、多価ポリフェノール中少なくとも２つのヒドロキシル基を含む多価フェノール（例えば、少なくとも二価フェノールまたはジフェノール）を有する、ポリグリシジルエーテル分子毎に少なくとも２つのグリシジルエーテル基を含むグリシジルエーテル（例えば少なくともジグリシジルエーテル）が挙げられるが、それに限定されない。例えば、溶媒を存在させるか、または存在させずに高温にて従来の触媒の存在下で、ポリグリシジルエーテル分子毎に少なくとも２つのグリシジルエーテル基を含むポリグリシジルエーテル（例えば少なくともジグリシジルエーテル）と、多塩基酸分子毎に少なくとも２つのカルボキシル基を含む多塩基酸（例えば少なくとも二塩基ポリカルボン酸）とを反応させることによる当業者に周知の従来の手順に従って別の種類のエポキシ樹脂を得ることができる。
【００７８】
安定剤を製造するためのエポキシアクリレートを、エポキシ樹脂の存在下での共重合性エチレン不飽和モノマーの現場重合により形成することができる。例としては、エチレン不飽和単または多官能性酸、エチレン不飽和単または多官能性酸エステル、アミド、ニトリル、ならびにビニルモノマー、およびエポキシ樹脂を含むか、または反応流体が存在しないビニルエステルが挙げられるが、それらに限定されない。代替的に、ポリマー酸官能性アクリル樹脂を好適な触媒の存在下でエポキシ樹脂と反応させてエポキシアクリレートを形成することができる。溶媒中のエポキシアクリレートを当業者に既知の好適な方法に従って乾燥させることができる。
【００７９】
中和剤
安定剤を中和剤で部分的または完全に中和することができる。一部の実施形態において、長鎖脂肪酸またはＥＡＡなどの安定剤の中和は、モルベースで２５から２００パーセントであってもよい。または代替的に、それは、モルベースで５０から１５０パーセントであってもよい。または代替的に、それは、モルベースで５０から１２０パーセントであってもよい。または代替的に、それは、モルベースで５０から１１０パーセントであってもよい。例えば、ＥＡＡでは、中和剤は、例えば水酸化アンモニウムまたは水酸化カリウムなどの塩基であってもよい。他の中和剤としては、例えば水酸化リチウムまたは水酸化ナトリウムを挙げることができる。別の代替において、中和剤は、例えば炭酸塩であってもよい。別の代替において、中和剤は、例えば、モノエタノールアミンなどのアミンまたは２−アミノ−２−メチル−１−プロパノール（ＡＭＰ）であってもよい。本明細書に開示されている実施形態において有用なアミンとしては、ジエタノールアミン、トリエタノールアミンおよびＴＲＩＳ  ＡＭＩＮＯ（商標）（それぞれＡｎｇｕｓから入手可能）、ＮＥＵＴＲＯＬ（商標）ＴＥ（ＢＡＳＦから入手可能）ならびにトリイソプロパノールアミン、ならびにジイソプロパノールアミンおよびＮ，Ｎ−ジメチルエタノールアミン（それぞれＴｈｅ  Ｄｏｗ  Ｃｈｅｍｉｖａｌ  Ｃｏｍｐａｎｙ（ミシガン州Ｍｉｄｌａｎｄ）から入手可能）を挙げることができる。他の有用なアミンとしては、アンモニア、モノメチルアミン、ジメチルアミン、トリメチルアミン、モノエチルアミン、ジエチルアミン、トリエチルアミン、モノ−ｎ−プロピルアミン、ブチルアミン、ジブチルアミン、トリブチルアミン、ジメチルベンジルアミン、ジメチルｎ−プロピルアミン、Ｎ−メタノールアミン、Ｎ−アミノエチルエタノールアミン、Ｎ−メチルジエタノールアミン、モノイソプロパノールアミン、Ｎ，Ｎ−ジメチルプロパノールアミン、２−アミノ−２−メチル−１−プロパノール、１，２−ジアミノプロパン、トリス（ヒドロキシメチル）−アミノメタン、エチレンジアミン、Ｎ，Ｎ，Ｎ’，Ｎ’−テトラキス（２−ヒドロキシプロピル）エチレンジアミン、３−メトキシプロピルアミンおよびイミノビス−プロピルアミン等を挙げることができる。いくつかの実施形態において、アミンの混合物またはアミンと界面活性剤との混合物を使用することができる。一実施形態において、中和剤はポリマーアミン、例えばジエチレントリアミンであってもよい。適切な中和剤の選択は、処方される具体的な組成に左右されること、および当該選択は、当業者の知識内にあることを当業者なら理解するであろう。一実施形態において、沸点が２５０℃未満のアミンを中和剤として使用することができる。
【００８０】
流動媒体
水性分散体は、流動媒体をさらに含む。流動媒体は任意の媒体であってもよい。例えば、流動媒体は水であってもよい。または代替的に、流動媒体は、水と１つまたは複数の有機溶媒、例えば、１つまたは複数の水混和性溶媒または１つまたは複数の水非混和性溶媒、あるいはそれらの組合せとの混合物であってもよい。本発明の分散体は、分散体の全容積に基づいて１５から９９容積パーセントの水を含む。特定の実施形態において、水分含量は、分散体の全容積に基づいて３０から７５、または代替的には３５から６５、または代替的には４０から６０容積パーセントの範囲であってもよい。好ましくは、固形分（１つまたは複数の基材ポリマー＋安定剤）が約１容積パーセントから約９９容積パーセントになるように分散体の水分含量を制御することができる。特定の実施形態において、固形分は、約１５パーセントから約２５パーセントの範囲であってよい。他の特定の実施形態において、固形分は、約２５容積パーセントから約７０容積パーセントの範囲であってもよい。他の特定の実施形態において、固形分は、約３５容積パーセントから約６５容積パーセントの範囲である。一部の他の実施形態において、固形分は、約４０容積パーセントから約６０容積パーセントである。
【００８１】
追加的な構成成分
本発明の水性分散体を、アクリルラテックス、ビニルアクリルラテックス、スチレンアクリルラテックス、酢酸ビニルエチレンラテックスおよびそれらの組合せなどの１つまたは複数の結合剤組成物；場合により１つまたは複数の充填剤；場合により触媒、湿潤剤、消泡剤、流動剤、離型剤、スリップ剤、ブロッキング防止剤、硫黄汚染を遮蔽する添加剤、顔料湿潤／分散剤、沈降防止剤、ＵＶ安定剤、接着促進剤などの１つまたは複数の添加剤；場合により脂肪酸エステル蝋、シリコン系蝋、フッ素系蝋、ポリエチレンもしくは任意の他の類似のポリオレフィン蝋、カルナウバ蝋またはラノリン蝋等の１つまたは複数の潤滑剤；場合によりアルミニウムおよび亜鉛などの１つまたは複数の腐食防止剤；場合により１つまたは複数の顔料、例えば、二酸化チタン、硫酸バリウム、マイカ、炭酸カルシウム、シリカ、酸化亜鉛、ミルドガラス、三水和アルミニウム、タルク、三酸化アンチモン、フライアッシュおよびクレー等；場合により１つまたは複数の共溶剤、例えば、グリコール、グリコールエーテル、２，２，４−トリメチル−１，３−ペンタンジオールモノイソブチレート、アルコール、ミネラルスピリット、芳香族溶媒および安息香酸エステル等；場合により１つまたは複数の分散剤、例えば、アミノアルコールおよびポリカルボキシレート；場合により１つまたは複数の界面活性剤；場合により１つまたは複数の防腐剤、例えば、殺生剤、殺黴剤、殺真菌剤、殺藻剤およびそれらの組合せ；場合により１つまたは複数の増粘剤、例えば、ヒドロキシエチルセルロースなどのセルロース系増粘剤、疎水性変性アルカリ可溶性エマルジョン（ＵＣＡＲ  ＰＯＬＹＰＨＯＢＥ  ＴＲ−１１６などのＨＡＳＥ増粘剤）および疎水性変性エトキシル化ウレタン増粘剤（ＨＥＵＲ）；あるいは場合により１つまたは複数のさらなる中和剤、例えば、水酸化物、アミン、アンモニアおよび炭酸塩；場合により１つまたは複数の溶媒または融合助剤と場合によりブレンドすることができる。
【００８２】
加えて、水性分散体を１つまたは複数の分散体、エマルジョン、懸濁液およびコロイド懸濁液等とブレンドすることができる。
【００８３】
分散体の形成
水性分散体を当業者によって認識される任意の数の方法によって形成することができる。分散装置をバッチ、半バッチまたは連続方式で動作させることができる。分散に使用するミキサーの例としては、回転子−固定子、ミクロ流動化装置、高圧ホモジナイザ、超音波、衝突噴流、Ｃｏｗｌｅｓブレード、遊星形ミキサーおよび押出機などの溶融混練装置が挙げられる。
【００８４】
一実施形態において、１つまたは複数の基材ポリマー、１つまたは複数の安定剤を水、および場合によりアンモニア、水酸化カリウム、アミンまたは２つ以上の組合せなどの１つまたは複数の中和剤とともに押出機で溶融混練して分散体を形成する。別の実施形態において、１つまたは複数の基材ポリマーと１つまたは複数の安定剤とを混合し、次いで水、および場合により１つまたは複数の中和剤の存在下で押出機にて溶融混練することによって、分散体を形成する。いくつかの実施形態において、分散体を、最初に約１から約２０重量％、例えば１から５重量％または１から３重量％の水を含むように希釈し、次いで約２５重量％を超える水を含むようにさらに希釈する。一実施形態において、さらなる希釈を溶媒により達成することができる。
【００８５】
当該技術分野で既知の任意の溶融混練手段を使用することができる。いくつかの実施形態において、混練機、ＢＡＮＢＵＲＹ（登録商標）ミキサー、単軸押出機または多軸押出機、例えば二軸押出機を使用する。本発明に従って分散体を製造する方法は特に限定されない。例えば、一部の実施形態において、押出機、例えば二軸押出機は、背圧調整弁、溶融ポンプまたはギヤポンプに連結される。例示的な実施形態は、それぞれポンプを含む塩基貯蔵部および初期水貯蔵部をも設ける。所望の量の塩基および初期水をそれぞれ塩基貯蔵部および初期水貯蔵部から供給する。任意の好適なポンプを使用することができるが、いくつかの実施形態において、例えば、２４０バールの圧力で約１５０ｃｃ／分の流量を提供するポンプを使用して、塩基および初期水を押出機に供給する。他の実施形態において、液体注入ポンプは、２００バールで３００ｃｃ／分または１３３バールで６００ｃｃ／分の流量を提供する。いくつかの実施形態において、塩基および初期水を予熱器で予熱する。
【００８６】
ペレット、粉末またはフレークの形の１つまたは複数の基材ポリマーを供給機から押出機の入口に供給し、そこで樹脂を溶融または混合する。１つまたは複数の追加的構成成分を、供給機を介して、場合により１つまたは複数の基材ポリマーと同時に押出機に供給することができる。または代替的に、１つまたは複数の追加的構成成分を１つまたは複数の基材ポリマーに混入し、次いで供給機を介して押出機に供給することができる。代替的に、さらなる１つまたは複数の追加的構成成分を、さらに、乳化域前に入口を介して、１つまたは複数の基材ポリマーを含む溶融化合物に場合により計量導入することができる。いくつかの実施形態において、分散剤を、樹脂を通じて、樹脂とともに１つまたは複数の基材ポリマーに添加し、他の実施形態において、分散剤を二軸押出機に個別に供給する。次いで、溶融樹脂を混合および輸送域から、水および塩基貯蔵部からの初期量の水および塩基が入口を通じて添加される押出機の乳化域に送達する。いくつかの実施形態において、分散剤を追加的または排他的に水流に添加することができる。いくつかの実施形態において、押出機の希釈および冷却域における水貯蔵部から水入口を介してさらなる希釈水を添加することができる。典型的には、冷却域において、分散体を少なくとも３０重量パーセントの水に希釈する。加えて、希釈混合物を、所望の希釈レベルが達成されるまで任意の回数だけ希釈することができる。いくつかの実施形態において、好適な熱交換器の使用によって押出機を出た後に分散体をさらに冷却する。他の実施形態において、水を二軸押出機内に加えるのでなく、溶融物が押出機から出た後に樹脂溶融物を含む流れに添加する。このように、押出機における蒸気圧力の上昇をなくし、回転子−固定子ミキサーなどの二次混合装置にて分散体を形成する。
【００８７】
別の実施形態において、溶融混練押出機を使用せずに、水性分散体を連続高剪断ミキサーで形成することができる。この実施形態において、１つまたは複数の液体あるいは溶融基材ポリマーを含む第１の流れを、好適な液体ポンプ、例えば、シリンジポンプ、ギヤポンプまたは一軸ねじポンプから連続高剪断ミキサーに供給する。第１の流れを、第１の導管を通じて流し、第２の導管を流される、連続水相を含む第２の流れと連続的に合流させる。任意の中和剤を伴う安定剤の存在下で、第１の流れと第２の流れを合流させて分散機に導入する。それらの薬剤を第１もしくは第２の流れに添加するか、または個別の流れとして添加することができる。水を含む第３の流れを分散機の下流に加えることができる。流れの流速を調整して、所望の量のポリマー相および固体含有率を有する分散体を得る。分散機は、いくつかの連続式インラインミキサー、例えば、ＩＫＡ高剪断ミキサー、Ｏａｋｅｓ回転子−固定子ミキサー、Ｒｏｓｓミキサー、Ｓｉｌｖｅｒｓｏｎミキサーまたは遠心ポンプのいずれか１つであり得る。分散体における分散疎水相の粒径を制御するのに役立つように分散機のｒｐｍ設定を使用することができる。システムを加熱して、ポンプ輸送に好適な粘度のポリマーおよび中和剤構成成分を提供することができる。背圧調節装置、ギヤポンプ、計量ポンプまたは他の好適な装置をプロセスの出口付近で使用することにより圧力を制御することによって蒸気形成を抑制する。いくつかの実施形態において、好適な熱交換器の使用によって、分散機を出た後に分散体をさらに冷却する。
【００８８】
別の実施形態において、ミキサーを例えば加圧タンク内に配置して、例えば蒸気形成を抑制することができる高剪断ミキサーを使用して水性分散体をバッチまたは半バッチ法で形成することができる。分散体の全てまたは少なくとも一部を処理時にタンクから除去し、場合により好適な熱交換器の使用によって冷却する。
【００８９】
水性分散体の製造時に、場合により１つまたは複数の充填剤；場合により触媒、湿潤剤、消泡剤、流動剤、離型剤、スリップ剤、ブロッキング防止剤、硫黄汚染を遮蔽する添加剤、顔料湿潤／分散剤、沈降防止剤、ＵＶ安定剤、接着促進剤などの１つまたは複数の添加剤；場合により脂肪酸エステル蝋、シリコン系蝋、フッ素系蝋、ポリエチレンもしくは任意の他の類似のポリオレフィン蝋、カルナウバ蝋またはラノリン蝋等の１つまたは複数の潤滑剤；場合によりアルミニウムおよび亜鉛などの１つまたは複数の腐食防止剤；場合により１つまたは複数の顔料、例えば、二酸化チタン、マイカ、炭酸カルシウム、硫酸バリウム、シリカ、酸化亜鉛、ミルドガラス、三水和アルミニウム、タルク、三酸化アンチモン、フライアッシュおよびクレー等；場合により１つまたは複数の染料；場合により１つまたは複数の共溶剤、例えば、グリコール、グリコールエーテル、２，２，４−トリメチル−１，３−ペンタンジオールモノイソブチレート、アルコール、ミネラルスピリットおよび安息香酸エステル等；場合により１つまたは複数の分散剤、例えば、アミノアルコールおよびポリカルボキシレート；場合により１つまたは複数の界面活性剤；場合により１つまたは複数の消泡剤；場合により１つまたは複数の防腐剤、例えば、殺生剤、殺黴剤、殺真菌剤、殺藻剤およびそれらの組合せ；場合により１つまたは複数の増粘剤、例えば、ヒドロキシエチルセルロースなどのセルロース系増粘剤、疎水性変性アルカリ可溶性エマルジョン（ＵＣＡＲ  ＰＯＬＹＰＨＯＢＥ  ＴＲ−１１６などのＨＡＳＥ増粘剤）および疎水性変性エトキシル化ウレタン増粘剤（ＨＥＵＲ）；あるいは場合により１つまたは複数のさらなる中和剤、例えば、水酸化物、アミン、アンモニアおよび炭酸塩を水性分散体配合物に添加することができ、あるいは代替的に分散体配合処理後の分散体に添加することができる。
【００９０】
水性分散体の製造時に、１つまたは複数の安定剤を水性分散体配合物に添加することもでき、あるいは代替的に分散体配合処理後の分散体に添加することができる。
【００９１】
場合により１つまたは複数の基材ポリマーの分散時に、別のポリマー分散体またはエマルジョンを分散体の水相の一部として使用することができる。例としては、アクリル、エポキシ、ポリエステル、ポリウレタン、ポリオレフィンおよびポリアミド等を含む分散体、エマルジョン、懸濁液、コロイド懸濁液が挙げられるが、それらに限定されない。
【００９２】
コーティング塗布および被覆容器またはクロージャデバイスの形成
水性分散体を、例えば、容器、例えば缶、コーティング塗布またはクロージャデバイスコーティング塗布に使用することができる。当該被覆容器デバイスとしては、飲料缶、食品缶などの缶；非食品、例えばヘアスプレー、染髪料またはカラースプレーラッカーのための容器などのエアロゾル容器；ドラム；樽；バケツ；装飾錫；オープントレー；チューブ、ボトルおよびモノブロック等が挙げられるが、それらに限定されない。被覆クロージャデバイスとしては、キャップ、ヨーグルトおよびバター容器のための薄アルミニウム箔系蓋などの蓋または王冠コルク；ロールオンクロージャなどのガラス瓶およびボトルのためのクロージャ、真空クロージャ、改竄防止クロージャ、缶クロージャのためのイージーピール蓋および缶のためのイージーオープン端部または従来の端部が挙げられるが、それらに限定されない。缶は、ツーピース缶またはスリーピース缶であり得る。飲料缶としては、ビール缶、炭酸ソフトドリンク缶、活力ドリンク缶、等張ドリンク缶、ウォーター缶、ジュース缶、ティー缶、コーヒー缶およびミルク缶等が挙げられるが、それらに限定されない。食品缶としては、野菜缶、果物缶、食肉缶、スープ缶、即席食料缶、魚缶、食用油缶およびソース缶等が挙げられるが、それらに限定されない。当該缶は任意の形状を有することができる。例えば、当該缶は、円筒形、立方体形、球形、半球形、瓶形、長形立方体形、浅形もしくは高形、丸形もしくは長方形または任意の他の好適な形状を有することができる。本発明による被覆容器デバイスを任意の従来の方法により形成することができる。例えば、被覆容器デバイスを打抜き加工、絞り加工、再絞り加工、壁しごき加工、曲げ加工、ビーディング加工、エンボス加工、デボス加工、フランジ取付け加工、ネッキング加工、延伸、ブロー延伸および任意の他の好適な従来の方法により形成することができる。当該方法は、当業者に広く知られている。水性分散体を、例えば、金属基板、例えば金属シートまたは金属箔に塗布し、次いで被覆基板を被覆容器デバイスまたは被覆クロージャデバイスに形成することができる。代替的に、金属基板を容器デバイスまたはクロージャデバイスに形成することができ、次いで容器デバイスまたはクロージャデバイスを１つまたは複数の水性分散体で被覆して、被覆容器デバイスまたは被覆クロージャデバイスを形成する。コーティングを任意の方法、例えば、ローラ塗装、スプレー塗装、粉末塗装、浸漬塗装、電着塗装、印刷、洗浄塗装、流し塗装、カーテン塗装により塗布することができる。
【００９３】
金属基板の少なくとも１つの表面に塗布される１つまたは複数の水性分散体を任意の従来の乾燥方法により乾燥させることができる。当該従来の乾燥方法としては、風乾、従来のオーブン乾燥、熱風乾燥および／または赤外線オーブン乾燥が挙げられるが、それらに限定されない。金属基板の少なくとも１つの表面に塗布される１つまたは複数の水性分散体を任意の温度で乾燥させることができる。例えば、それを基材ポリマーの融点以上の範囲内の温度で乾燥させることができる。または代替的に、それを基材ポリマーの融点未満の範囲内の温度で乾燥させることができる。金属基板の少なくとも１つの表面に塗布される１つまたは複数の水性分散体を約６０°Ｆ（１５．５℃）から約７００°Ｆ（３７１℃）の範囲内の温度で約４０分間未満、例えば２０分間未満、または１０分間未満、または５分間未満、または２分間未満、または１分間未満、または２０秒間未満の時間にわたって乾燥させることができる。約６０°Ｆ（１５．５℃）から約７００°Ｆ（３７１℃）までの全ての個々の値および部分範囲が本明細書に含まれ、本明細書に開示される。例えば、金属基板の少なくとも１つの表面に塗布される１つまたは複数の水性分散体を約６０°Ｆ（１５．５℃）から約５００°Ｆ（２６０℃）の範囲内の温度で約４０分間未満、例えば２０分間未満、または１０分間未満、または５分間未満、または２分間未満、または１分間未満の時間にわたって乾燥させることができ、あるいは代替的に、金属基板の少なくとも１つの表面に塗布される１つまたは複数の水性分散体を約６０°Ｆ（１５．５℃）から約４５０°Ｆ（２３２．２℃）の範囲内の温度で約４０分間未満、例えば２０分間未満、または１０分間未満、または５分間未満、または２分間未満、または１分間未満の時間にわたって乾燥させることができる。金属基板の少なくとも１つの表面に塗布される１つまたは複数の水性分散体の温度を、約４０分間未満の時間にわたって基材ポリマーの溶融以上の範囲内の温度まで上昇させることができる。約４０分間未満の全ての個々の値および部分範囲が本明細書に含められ、本明細書に開示される。例えば、金属基板の少なくとも１つの表面に塗布される１つまたは複数の水性分散体の温度を、約２０分間未満の時間にわたって基材ポリマーの溶融以上の範囲内の温度まで上昇させることができ、あるいは代替的に、金属基板の少なくとも１つの表面に塗布される１つまたは複数の水性分散体の温度を、約５分間未満の時間にわたって基材ポリマーの溶融以上の範囲内の温度まで上昇させることができ、あるいは代替的に、金属基板の少なくとも１つの表面に塗布される１つまたは複数の水性分散体の温度を、約０．５から３００秒間の範囲内の時間にわたって基材ポリマーの溶融以上の範囲内の温度まで上昇させることができる。別の代替において、金属基板の少なくとも１つの表面に塗布される１つまたは複数の水性分散体の温度を４０分間未満の時間にわたって基材ポリマーの融点未満の範囲内の温度まで上昇させることができる。約４０分間未満の全ての個々の値および部分範囲が本明細書に含められ、本明細書に開示される。例えば、金属基板の少なくとも１つの表面に塗布される１つまたは複数の水性分散体の��度を、約２０分間未満の時間にわたって基材ポリマーの融点未満の範囲内の温度まで上昇させることができる。あるいは代替的に、金属基板の少なくとも１つの表面に塗布される１つまたは複数の水性分散体の温度を、約５分間未満の時間にわたって基材ポリマーの溶融未満の範囲内の温度まで上昇させることができ、あるいは代替的に、金属基板の少なくとも１つの表面に塗布される１つまたは複数の水性分散体の温度を、約０．５から３００秒間の範囲内の時間にわたって基材ポリマーの溶融未満の範囲内の温度まで上昇させることができる。
【００９４】
被覆金属基板を１つまたは複数の従来のコーティング組成物でさらに被覆することができ、あるいはそれを１つまたは複数の他の層にさらに貼り合わせることができる。当該従来のコーティング組成物は、当業者に広く知られており、それらは、エポキシ樹脂コーティング組成物、アクリレート系コーティング組成物およびポリエステル系コーティング組成物を含むことができるが、それらに限定されない。貼合せ方法は、広く知られており、例示的な貼合せ層としては、ポリエステル積層材、ポリプロピレン積層材などのポリオレフィン系積層材を挙げることができる。
【００９５】
１つまたは複数のコーティング層として金属基板の少なくとも１つの表面に塗布される１つまたは複数の水性分散体は、ＡＳＴＭ−Ｄ３３５９−０８に従って測定された少なくとも３Ｂ、例えば５Ｂの碁盤目評価値を有することができる。１つまたは複数のコーティング層として金属基板、例えば予め被覆された金属基板の少なくとも１つの表面に塗布される１つまたは複数の水性分散体は、少なくとも１０、例えば少なくとも２０のメチルエチルケトン（ＭＥＫ）二重擦り評価値を有することができる。１つまたは複数のコーティング層として金属基板の少なくとも１つの表面に塗布される１つまたは複数の水性分散体は、Ｇａｒｄｎｅｒ「ＣＯＶＥＲＡＬＬ」曲げ試験機ＩＧ１１２５によって測定された少なくとも９０パーセントのクサビ曲げパス評価値を有することができる。
【実施例】
【００９６】
以下の実施例は、本発明を例示するものであり、本発明の範囲を限定することを意図しない。本発明の実施例は、金属基板の少なくとも１つの表面に塗布される１つまたは複数の水性分散体が、コーティング層の柔軟性ならびに金属基板に対するコーティング層の接着性の向上をもたらすことを実証する。
【００９７】
発明の水性分散体Ａの製造
水性分散体Ａを、表Ｉに記載される配合物構成成分に基づいて、以下の手順に従って製造した。約９から１０重量パーセントの範囲内のアクリル酸含有量および約１．３から１．６ｇ／１０分（ＡＳＴＭ  Ｄ１２３８、１９０℃／２．１６Ｋｇ）の範囲内のメルトインデックスを有し、Ｔｈｅ  Ｄｏｗ  Ｃｈｅｍｉｃａｌ  Ｃｏｍｐａｎｙから入手可能な基材ポリマーとしてのエチレンアクリル酸コポリマーであるＰＲＩＭＡＣＯＲ（商標）１４１０（ＣＡＳ  Ｎｏ．９０１０−７７−９）ならびに約１９．５から２１．５重量パーセントの範囲内のアクリル酸含有量および約３００ｇ／１０分（ＡＳＴＭ  Ｄ１２３８、１９０℃／２．１６Ｋｇ）の範囲内のメルトインデックスを有し、Ｔｈｅ  Ｄｏｗ  Ｃｈｅｍｉｃａｌ  Ｃｏｍｐａｎｙから入手可能な安定剤としてのエチレンアクリル酸コポリマーであるＰＲＩＭＡＣＯＲ（商標）５９８０ｉ（ＣＡＳ  Ｎｏ．９０１０−７７−９）を、それらを送達および溶融する律速供給機によって２５ｍｍ径の二軸押出機に供給した。押出機温度プロフィールを初期水および中和剤としてのアミノ−２−メチル−１−プロパノール（９５％）であるＡＭＰ−９５（ＣＡＳ  Ｎｏ．１２４−６８−５）の添加前に約１６０℃まで徐々に上昇させ、続いて希釈水を加えた後でそれを押出機の端部によって１００℃未満の温度まで冷却した。押出機速度は約４５０ｒｐｍであった。アミン塩基と水を混ぜ合わせ、初期水導入点において押出機に供給した。第２のポンプを介して希釈水を供給し、それを押出機の希釈域に導入した。初期水流および希釈水流を場合により押出機温度まで予熱した。押出機出口において、背圧調節装置を使用して、押出機胴体の内部の好適な圧力に合わせて調整して、動作温度における蒸気形成を抑制した。得られた分散体を冷却し、２００ミクロンフィルタで濾過した。
【００９８】
発明の水性分散体Ｂ−Ｆの製造
表Ｉに記載される配合物構成成分を用いたことを除いては分散体Ａと同様にして分散体ＢからＦを製造した。
【００９９】
補足的な発明の水性分散体Ｓ１〜２６の製造
表Ｉに記載される配合物構成成分を用いたことを除いては分散体Ａと同様にして分散体Ｓ１〜２６を製造した。
【０１００】
溶媒を含有する発明の水性分散体の製造
溶媒を希釈水供給原料に添加したことを除いては分散体Ａと同様にして分散体Ｇ、ＨおよびＩを製造した。分散体Ｇについては、水混和性溶媒のプロピレングリコールを希釈水供給原料とともに押出機に加えた。分散体Ｈについては、プロピレングリコール溶媒を、初期水流の導入前に押出機胴体のポリマー溶融域に加えた。分散体Ｉについては、水非混和性溶媒の鉱油を、初期水流の導入前に押出機胴体のポリマー溶融域に加えた。配合物構成成分を表ＩＩに記載する。
【０１０１】
未塗布パネルのコーティング塗布
コーティング実施例１
ブリキパネルに対するコーティング塗布
Ｒａｓｓｅｌｓｔｅｉｎによって提供され、ＴＳ−２４５グレードの標準仕上げが施され、約１０ｃｍから２０ｃｍのサイズを有するブリキパネルをアセトンで洗浄し、次いで乾燥させた。約３グラムの発明の分散体Ａを、３０ミクロンの懸垂螺旋棒を介してブリキパネルに塗布することによってブリキパネルの１つの表面を被覆した。続いて、パネルを熱対流炉に入れて硬化させた。硬化条件を表ＩＩＩに報告する。
【０１０２】
以下に記載される手順に従って、被覆ブリキパネルをコーティング厚さ、クサビ曲げ、滅菌前のＭＥＫ  ＤＲ（メチルエチルケトン二重擦り）碁盤目、ならびに水中滅菌後の碁盤目および被りについて試験した。それらの結果を表ＩＩＩに報告する。
【０１０３】
コーティング実施例２
アルミニウムパネルのコーティング塗布
約１０ｃｍから２０ｃｍのサイズを有する、例えばＡｌｌ  Ｆｏｉｌｓ  Ｉｎｃ．から入手できる缶素材浄化アルミニウム製のアルミニウムパネルをメチルエチルケトンで洗浄し、次いで乾燥させた。表ＩＶに記載される発明の分散体の約３グラムを、＃１０ロッド螺旋棒を介して板パネルに塗布することによってアルミニウムパネルの１つの表面を被覆した。続いて、パネルを熱対流炉に入れて、表ＩＶに示される条件で硬化させた。
【０１０４】
以下に記載される手順に従って、被覆アルミニウムパネルをコーティング厚さ、滅菌前の碁盤目、ならびに乳酸中滅菌後の碁盤目および被りについて試験した。それらの結果を表ＩＶに報告する。
【０１０５】
コーティング実施例３
予め被覆されたパネルに対するコーティング塗布
ポリエステル樹脂配合物で被覆されたブリキパネルの製造
２３．２８ｇのＤｙｎａｐｏｌ（商標）９５２ポリエステルおよび３．９８ｇのＳＩ  ＧｒｏｕｐのＳＦＣ１１２／６５と、５２重量部のＳｏｌｖｅｓｓｏ（商標）１００芳香族溶媒と４８重量部のＤｏｗａｎｏｌ（商標）ＰＭＡグリコールエーテルとの混合物の４３．２３ｇとを、室温で７２時間にわたって一列の回転棒上で回転した密閉ガラスボトル中で混合した。次いで、０．１８１ｇのリン酸（Ｄｏｗａｎｏｌ（商標）グリコールエーテル中２５％）を添加し、ガラスをさらなる２４時間にわたって回転させた。Ｄｙｎａｐｏｌは、Ｅｖｏｎｉｋの商標である。ＳｏｌｖｅｓｓｏはＥｘｘｏｎＭｏｂｉｌの商標であり、ＤｏｗａｎｏｌはＴｈｅ  Ｄｏｗ  Ｃｈｅｍｉｃａｌ  Ｃｏｍｐａｎｙの商標である。
【０１０６】
Ｒａｓｓｅｌｓｔｅｉｎによって提供され、ＴＳ−２４５グレードの標準仕上げが施され、約１０ｃｍから２０ｃｍのサイズを有するブリキパネルをアセトンで洗浄し、次いで乾燥させた。約３グラムのコーティング配合物を、３０ミクロンの懸垂螺旋棒を介してブリキパネルに塗布することによってブリキパネルの１つの表面を被覆した。続いて、パネルを熱対流炉に入れて、２００℃で１０分間にわたって硬化させた。コーティングは、５．１ミクロンの厚さおよび１５のＭＥＫ  ＤＲを有していた。
【０１０７】
発明の分散体で予め被覆されたパネルのコーティング
上記のポリエステル系配合物で被覆されたブリキパネルをさらに洗浄せずに使用した。約３グラムの発明のコーティング配合物Ｆを、３０ミクロンの懸垂螺旋棒を介してブリキパネルのポリエステルコーティングの上に塗布した。続いて、パネルを熱対流炉に入れて、２００℃で３分間にわたって硬化させた。以下に記載される手順に従って、被覆ブリキパネルをコーティング厚さ、クサビ曲げ、滅菌前のＭＥＫ  ＤＲ（メチルエチルケトン二重擦り）碁盤目、ならびに水中滅菌後の碁盤目および被りについて試験した。それらの結果を表Ｖに示す。
【０１０８】
試験方法
試験方法は、以下を含む。
碁盤目
碁盤目は、Ｅｒｉｃｈｓｅｎ碁盤目試験装置ＥＰＴ６７５Ｒを使用して、ＡＳＴＭ−Ｄ３３５９−０８、テープ試験による接着性の測定、方法Ｂ．に従って測定される。この方法は、膜内に作られた切れ目に対して、テープ（グレード：透明ＴＥＳＡ４１２４）を塗布および除去することによって金属基板に対するコーティング膜の接着性を評価するための手順を提供する。一枚のテープの中心をグリッドの上に置き、グリッドの部分において指でならす。膜との良好な接触を確保するために、テープをしっかりと擦る。塗布してから９０±３０秒以内に、自由端を掴み、（急速でなく）迅速にそれを可能な限り１８０度に近い角度で引きはがす。照明拡大鏡を使用して、基板または既存コーティングからのコーティングの除去についてグリッド部分を検査する。以下のスケールに従って接着性を評価する。
【０１０９】
【表１】
2013500210.tif 000004
【０１１０】
水中滅菌
被覆パネルを加圧金属容器内で水に浸漬させ、滅菌器Ａｕｔｏｍａｔ  Ｖに入れ、そこで１２９℃にて３０分間レトルト処理した。続いて、加圧容器を冷水とともに収納容器に入れ、加圧容器の温度を５０℃未満の範囲内の温度まで下げてから開放した。パネルを除去し、乾燥させた。次いで、被り外観を評価した。被りは、コーティングの白色外観と呼ばれる。コーティングが被りを示さなければ、評価は、被りがゼロである。そうでなければ、非常にわずかな被り、わずかな被り、被りまたは強い被りと評されることになる。
【０１１１】
乳酸中滅菌
被覆パネルをガラスビーカー内の２％乳酸水溶液に浸漬させ、３８５０Ｅ  Ｔｕｔｔｎａｕｅｒ  Ｂｒｉｎｋｍａｎ圧力釜に入れ、そこでそれを１２１℃にて３０分間処理した。パネルを圧力釜内で６０℃未満に冷却してから、それを取り出し、濯ぎ、乾燥させた。次いで、被り外観を評価した。被りは、コーティングの白色外観と呼ばれる。コーティングが被りを示さなければ、評価は、被りがゼロである。そうでなければ、非常にわずかな被り、わずかな被り、被りまたは強い被りと評されることになる。
【０１１２】
ＭＥＫ二重擦り
１２３０±１０ｇの重量を有する半球形ハンマーの平端部を使用した。通常のティッシュ「ＶＩＬＥＤＡ３１６８」をハンマー端部のまわりに縛りつけた。それをメチルエチルケトン（ＭＥＫ）で濡らした。ハンマーをコーティングと接触させ、コーティング全体にわたって往復移動させた（コーティング全体にわたる１回の往復移動を１回の二重擦りと見なす）。ハンマー上にさらなる圧力は加えなかった。１０回の二重擦りの後にティッシュを再度濡らした。コーティングが擦り取られるまで、すなわち金属基板の少なくとも一部が露出するまで二重擦り工程を繰り返した。二重擦り工程が１００回の二重擦りに達すると、試験を終了させ、１００回の二重擦りを最終結果として報告した。
【０１１３】
クサビ曲げ
クサビ曲げをＧａｒｄｎｅｒ「ＣＯＶＥＲＡＬＬ」曲げ試験装置ＩＧ１１２５により測定した。この試験に使用した装置は、それを曲げ機械に変換するための２つの部分からなる。鋼ロッド（心棒）を基部の前方に取り付ける。１００ｍｍ幅の被覆試験パネルを３ｍｍロッド心棒で屈曲させた。したがって、コーティングが曲げ部の外側に現れる。屈曲パネルをクサビ心棒に挿入した。衝撃子、すなわち金属錘を７インチの高さまで持ち上げ、次いで落下させた。衝撃子をその最初の反発で回復させ、固定する。パネル内の円筒形の囲いを絞って円錐形にした。被覆パネルの縁を硫酸銅の溶液（１０グラムの硫酸銅と９０グラムの水と３グラムの硫酸との混合物）で擦った。どこかでコーティングに亀裂が入っていた場合；ダークスポットが発生した場合は、不良を示す。１００ｍｍであるクサビ曲げの長さに沿う無傷部分の長さをミリメートル単位で測定し、パス率で表した。
【０１１４】
コーティング厚さ
ＰＥＲＭＡＳＣＯＰＥ  Ｄ−２１１Ｄコーティング厚さ計を使用して、ＡＳＴＭ−Ｄ１１８６−０１、鉄基板に塗布された非磁気コーティングの乾燥膜厚さの非破壊的測定に従ってコーティング厚さを測定した。コーティングを有さない標準パネルを較正のために使用した。被覆パネルのコーティングの厚さは、１０回の測定の平均値であり、被覆パネルのコーティングの各測定値を、標準パネルのコーティングの厚さ、すなわち０と比較して、鉄材料に対するプローブを使用して測定した。測定した厚さをミクロンで報告した。
【０１１５】
中和度
中和率は、塩基によって中和される樹脂溶融物中のアクリル酸基の計算量であった。
【０１１６】
粒径測定
粒径をＣｏｕｌｔｅｒ  ＬＳ−２３０粒径分析装置（Ｂｅｃｋｍａｎ  Ｃｏｕｌｔｅｒ  Ｃｏｒｐｏｒａｔｉｏｎ）によって測定した。
【０１１７】
固体含有率の測定
マイクロ波固体分析装置を使用して固体含有率を測定した。
【０１１８】
本発明を、その主旨および基本的属性から逸脱することなく他の形態で具体化することができるため、本発明の範囲を示すときは、先述の明細書でなく添付の特許請求の範囲を参照すべきである。
【０１１９】
【表２】
2013500210.tif 000005
2013500210.tif 000006
2013500210.tif 000007
6D43ポリプロピレンは、メルトインデックスが35であるDow Chemicalから入手可能なプロピレン-エチレンコポリマーである。
D118.01ポリプロピレンは、メルトインデックスが8であるDow Chemicalから入手可能なポリプロピレンホモポリマーである。
109MFR Exp.ポリプロピレンは、メルトインデックス109であるDow Chemicalから入手可能なポリプロピレンホモポリマーである。
Nucrel2806は、アクリル酸が17%であり、メルトインデックスが60であるDuPontから入手可能なエチレンアクリル酸コポリマーである。
Primacor1321は、アクリル酸が6.5%であり、メルトフローレートが2.6dg/分であるDow Chemicalから入手可能なエチレンアクリル酸コポリマーである。
Primacor1410は、アクリル酸が9.7%であり、メルトフローレートが1.5dg/分であるDow Chemicalから入手可能なエチレンアクリル酸コポリマーである。
Primacor1430は、アクリル酸が9.7%であり、メルトフローレートが5dg/分であるDow Chemicalから入手可能なエチレンアクリル酸コポリマーである。
Primacor3150は、アクリル酸が3%であり、メルトフローレートが11dg/分であるDow Chemicalから入手可能なエチレンアクリル酸コポリマーである。
Primacor3340は、アクリル酸が6.5%であり、メルトフローレートが9dg/分であるDow Chemicalから入手可能なエチレンアクリル酸コポリマーである。
Primacor3460は、アクリル酸が9.7%であり、メルトフローレートが20dg/分であるDow Chemicalから入手可能なエチレンアクリル酸コポリマーである。
Primacor5980iは、アクリル酸が20.5%であり、メルトフローレートが300であるDow Chemicalから入手可能なエチレンアクリル酸コポリマーである。
Primacor5990は、アクリル酸が20.5%であり、メルトフローレートが1300であるDow Chemicalから入手可能なエチレンアクリル酸コポリマーである。
HDPE30460Mは、メルトフローレートが30であるDow Chemicalの高密度ポリエチレンである。
HDPE DMDA-8965は、メルトフローレートが66であるDow Chemicalの高密度ポリエチレンである。
Licocene6452は、酸価が41mgKOH/gの酸価であり、170℃の溶融粘度が1100mPa*secであるClariantから入手可能な無水マレイン酸官能性ポリプロピレンである。
Epolene E-25は、酸価が25mgKOH/gの酸価であり、190℃の溶融粘度が300mPa*secであるWestlake Chemical Corporationから入手可能な無水マレイン酸官能性ポリプロピレンである。
Exxelor PO1020は、無水マレイン酸が0.5〜1.0%であり、メルトフローレートが125であるExxon-Mobilから入手可能な無水マレイン酸官能性ポリプロピレンである。
DMEAはジメチルエタノールアミンである。
AMP-95は、95%の水中2-アミノ-2-メチル-1-プロパノールである。
【０１２０】
【表３】
2013500210.tif 000008
【０１２１】
【表４】
2013500210.tif 000009
【０１２２】
【表５】
2013500210.tif 000010
【０１２３】
【表６】
2013500210.tif 000011
【国際調査報告】
2013500210.tif 000012
2013500210.tif 000013
2013500210.tif 000014
2013500210.tif 000015
2013500210.tif 000016
2013500210.tif 000017
2013500210.tif 000018